(57)【特許請求の範囲】
【請求項１】
特定の温度範囲において光学的に等方性の液晶相を発現し、
キラルネマチック相と非液晶等方相とが共存する上限温度と下限温度との差が３℃〜１５０℃である組成物に、さらにキラル剤を添加して得られ、
透明点Ｔ１の化合物１と、透明点Ｔ２の化合物２とを含む、透明点がＴｘの液晶組成物であって、
液晶組成物に対して化合物１を１０〜８０重量％および化合物２を２０〜９０重量％含み、
透明点Ｔ１と透明点Ｔ２と液晶組成物の透明点Ｔｘとが、
Ｔ１＞Ｔ２
Ｔ１−Ｔｘ≧１００℃
を満たし、
化合物１が、下記一般式（１）
【化１】
0005871445.tif 000036
（式中、Ｒａは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；
Ｒｂは水素、ハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ２−は−Ｏ−、−Ｓ−または−ＮＨ−で置き換えられてもよく、−ＣＨ＝は−Ｎ＝で置き換えられてもよいが、Ａ１〜Ａ５がテトラヒドロピラン環であることはなく、；
Ｚ１〜Ｚ４は独立に単結合、炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ｚ４が−ＣＯＯ−である場合は、ｎ２とｎ３が１であり、Ａ４またはＡ５の少なくとも一つが炭素数９以上の縮合環である場合のみｎ１〜ｎ３すべてが０となりうる。）
で表され、透明点が１５０℃〜４００℃である化合物であり、
光学的に等方性の液晶相で駆動させる素子に用いられる光学的に等方性の液晶組成物。
【請求項２】
特定の温度範囲において光学的に等方性の液晶相を発現し、
キラルネマチック相と非液晶等方相とが共存する上限温度と下限温度との差が３℃〜１５０℃である組成物に、さらにキラル剤を添加して得られ、
透明点Ｔ１の化合物１と、透明点Ｔ２の化合物２とを含む、透明点がＴｘの液晶組成物であって、
液晶組成物に対して化合物１を５〜７０重量％および化合物２を３０〜９５重量％含み、
透明点Ｔ１と透明点Ｔ２と液晶組成物の透明点Ｔｘとが、
Ｔ１＞Ｔ２
Ｔ１−Ｔｘ≧１５０℃
を満たし、
化合物１が、下記一般式（１）
【化２】
0005871445.tif 000037
（式中、Ｒａは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；
Ｒｂは水素、ハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ２−は−Ｏ−、−Ｓ−または−ＮＨ−で置き換えられてもよく、−ＣＨ＝は−Ｎ＝で置き換えられてもよいが、Ａ１〜Ａ５がテトラヒドロピラン環であることはなく、；
Ｚ１〜Ｚ４は独立に単結合、炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ｚ４が−ＣＯＯ−である場合は、ｎ２とｎ３が１であり、Ａ４またはＡ５の少なくとも一つが炭素数９以上の縮合環である場合のみｎ１〜ｎ３すべてが０となりうる。）
で表され、透明点が１５０℃〜４００℃である化合物であり、
光学的に等方性の液晶相で駆動させる素子に用いられる光学的に等方性の液晶組成物。
【請求項３】
特定の温度範囲において光学的に等方性の液晶相を発現し、
キラルネマチック相と非液晶等方相とが共存する上限温度と下限温度との差が３℃〜１５０℃である組成物に、さらにキラル剤を添加して得られ、
透明点Ｔ１の化合物１と、透明点Ｔ２の化合物２とを含む、透明点がＴｘの液晶組成物であって、
液晶組成物に対して化合物１を５〜７０重量％および化合物２を３０〜９５重量％含み、
透明点Ｔ１と透明点Ｔ２と液晶組成物の透明点Ｔｘとが、
Ｔ１＞Ｔ２
Ｔ１−Ｔｘ≧２００℃
を満たし、
化合物１が、下記一般式（１）
【化３】
0005871445.tif 000038
（式中、Ｒａは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；
Ｒｂは水素、ハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ２−は−Ｏ−、−Ｓ−または−ＮＨ−で置き換えられてもよく、−ＣＨ＝は−Ｎ＝で置き換えられてもよいが、Ａ１〜Ａ５がテトラヒドロピラン環であることはなく、；
Ｚ１〜Ｚ４は独立に単結合、炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ｚ４が−ＣＯＯ−である場合は、ｎ２とｎ３が１であり、Ａ４またはＡ５の少なくとも一つが炭素数９以上の縮合環である場合のみｎ１〜ｎ３すべてが０となりうる。）
で表され、透明点が１５０℃〜４００℃である化合物であり、
光学的に等方性の液晶相で駆動させる素子に用いられる光学的に等方性の液晶組成物。
【請求項４】
液晶組成物に対して化合物１を３０〜６０重量％、および、化合物２を３０〜７０重量％含む、請求項１〜３のいずれか１項に記載の液晶組成物。
【請求項５】
式（１）中、Ｒａは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−または−Ｃ≡Ｃ−で置き換えられてもよく；
Ｒｂはハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−ＣＨ＝ＣＨ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立にベンゼン環、ナフタレン環またはシクロヘキサン環であり、これらの環の任意の水素がハロゲン、炭素数１〜３のアルキル、またはハロゲン化アルキルで置き換えられてもよく、環の−ＣＨ２−は−Ｏ−または−Ｓ−で置き換えられてもよく、−ＣＨ＝は−Ｎ＝で置き換えられてもよく；
Ｚ１〜Ｚ４は独立に単結合、炭素数１〜４のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ａ４またはＡ５の少なくとも一つが炭素数９以上の縮合環である場合のみｎ１〜ｎ３すべてが０となりうる、
請求項１〜４のいずれか１項に記載の液晶組成物。
【請求項６】
式（１）中、Ｒａが炭素数１〜１０のアルキルであり、このアルキル中の任意の−ＣＨ２−は、−ＣＨ＝ＣＨ−または−Ｃ≡Ｃ−で置き換えられてもよく；
Ｒｂはフッ素、塩素、−ＣＮ、−Ｎ＝Ｃ＝Ｓまたは炭素数１〜２０のアルキルであり、このアルキル中の任意の−ＣＨ２−は、−Ｏ−、−ＣＨ＝ＣＨ−または−Ｃ≡Ｃ−で置き換えられてもよく；
Ａ１〜Ａ５が独立にベンゼン環、ナフタレン環またはシクロヘキサン環であり、これらの環の任意の水素がフッ素または塩素、メチル、またはハロゲン化メチルで置き換えられてもよく、−ＣＨ２−は−Ｏ−または−Ｓ−で置き換えられてもよく、−ＣＨ＝は−Ｎ＝で置き換えられてもよく；
Ｚ１〜Ｚ４は独立に単結合または−Ｃ≡Ｃ−であり；
ｎ１〜ｎ３は独立に０または１であり、Ｒｂが水素またはフッ素の場合はｎ２およびｎ３は１であり、Ａ４またはＡ５の少なくとも一つが炭素数９以上の縮合環である場合のみｎ１〜ｎ３すべてが０となりうる、
請求項１〜４のいずれか１項に記載の液晶組成物。
【請求項７】
式（１）中、Ｒａが炭素数１〜１０のアルキルであり、このアルキル中の任意の−ＣＨ２−は、−Ｏ−または−ＣＨ＝ＣＨ−で置き換えられてもよく；
Ｒｂがフッ素、塩素、−ＣＮ、または炭素数１〜１０のアルキルであり、このアルキル中の任意の−ＣＨ２−は、−Ｏ−で置き換えられてもよく；
Ａ１〜Ａ５が独立にベンゼン環、ジオキサン環またはシクロヘキサン環であり、ベンゼン環の任意の水素がフッ素で置き換えられてもよく；
Ｚ１〜Ｚ４は独立に単結合または−Ｃ≡Ｃ−であり；
ｎ１が１、ｎ２とｎ３が０である、
請求項１〜４のいずれか１項に記載の液晶組成物。
【請求項８】
化合物２が、下記一般式（２）
【化４】
0005871445.tif 000039
（式中、Ｒｃは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ｒｄはハロゲン、−ＣＮ、−Ｎ＝Ｃ＝Ｏ、−Ｎ＝Ｃ＝Ｓ、−ＣＦ３、−ＯＣＦ３、−Ｃ≡Ｃ−ＣＮ、または−Ｃ≡Ｃ−ＣＦ３であり；
Ａ６とＡ７は独立に芳香族性あるいは非芳香族性の３〜８員環、または炭素数９以上の縮合環であり、この環の任意の水素がハロゲン、炭素数１〜３のアルキル、またはハロゲン化アルキルで置き換えられてもよく、この環の任意の−ＣＨ２−は−Ｏ−、−Ｓ−または−ＮＨ−で置き換えられてもよく、−ＣＨ＝は−Ｎ＝で置き換えられてもよく；
Ｚ６は単結合または炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；
ｎ６は０または１であり、Ａ７が炭素数９以上の縮合環である場合、ｎ６は０である。）
で表される化合物である
請求項１〜７のいずれか１項に記載の液晶組成物。
【請求項９】
Ｒｃは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−または−Ｃ≡Ｃ−で置き換えられてもよく；
Ｒｄはハロゲン、−ＣＮ、−Ｎ＝Ｃ＝Ｓ、−ＣＦ３、−Ｃ≡Ｃ−ＣＮ、−Ｃ≡Ｃ−ＣＦ３であり；
Ａ６とＡ７は独立にベンゼン環、ナフタレン環、シクロヘキサン環であり、これらの環の任意の水素がハロゲン、炭素数１〜３のアルキル、またはハロゲン化アルキルで置き換えられてもよく、この環の任意の−ＣＨ２−は−Ｏ−または−Ｓ−で置き換えられてもよく、−ＣＨ＝は−Ｎ＝で置き換えられてもよく；
Ｚ６は単結合、炭素数１〜４のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；
ｎ６は０または１であり、Ａ７がナフタレン環である場合、ｎ６は０である、
請求項８に記載の液晶組成物。
【請求項１０】
Ｒｃは炭素数１〜１０のアルキルであり、このアルキル中の任意の−ＣＨ２−は、−ＣＨ＝ＣＨ−または−Ｃ≡Ｃ−で置き換えられてもよく；
Ｒｄはハロゲン、−ＣＮ、−Ｎ＝Ｃ＝Ｓ、−ＣＦ３、−Ｃ≡Ｃ−ＣＮ、−Ｃ≡Ｃ−ＣＦ３であり；
Ａ６とＡ７は独立にベンゼン環、ナフタレン環、シクロヘキサン環であり、これらの環の任意の水素がフッ素または塩素、メチル、またはハロゲン化メチルで置き換えられてもよく、この環の任意の−ＣＨ２−は−Ｏ−または−Ｓ−で置き換えられてもよく、−ＣＨ＝は−Ｎ＝で置き換えられてもよく；
Ｚ６は単結合、−ＣＯＯ−、−ＣＦ２Ｏ−または−Ｃ≡Ｃ−であり；
ｎ６は０または１であり、Ａ７がナフタレン環である場合は０である、
請求項８に記載の液晶組成物。
【請求項１１】
Ｒｃは炭素数１〜１０のアルキルであり、このアルキル中の任意の−ＣＨ２−は、−Ｏ−で置き換えられてもよく；
Ｒｄはハロゲン、−ＣＮであり；
Ａ６とＡ７は独立にベンゼン環、ジオキサン環またはシクロヘキサン環であり、ベンゼン環の任意の水素がフッ素で置き換えられてもよく；
Ｚ６は単結合または−ＣＯＯ−であり；
ｎ６は０または１であり、
請求項８に記載の液晶組成物。
【請求項１２】
化合物２が、下記一般式（３）
【化５】
0005871445.tif 000040
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ｘａはフッ素、塩素、−ＣＮ、−Ｎ＝Ｃ＝Ｓ、−ＣＦ３−、−Ｃ≡Ｃ−ＣＮまたは−Ｃ≡Ｃ−ＣＦ３であり；
Ｚ１２は単結合、−ＣＯＯ−または−Ｃ≡Ｃ−であり；
Ｌ８〜Ｌ１１は独立して水素またはフッ素である。）
で表される化合物である、請求項１〜７のいずれか１項に記載の液晶組成物。
【請求項１３】
Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素である、
請求項１２に記載の液晶組成物。
【請求項１４】
液晶組成物の全重量に対して、キラル剤を１〜４０重量％含む、請求項１〜１３のいずれか１項に記載の液晶組成物。
【請求項１５】
液晶組成物の全重量に対して、キラル剤を５〜１５重量％含む、請求項１〜１３のいずれか１項に記載の液晶組成物。
【請求項１６】
ピッチが７００ｎｍ以下である、請求項１４または１５に記載の液晶組成物。
【請求項１７】
キラル剤が、下記式（Ｋ１）〜（Ｋ５）
【化６】
0005871445.tif 000041
（式（Ｋ１）〜（Ｋ５）中、
ＲＫは独立に、水素、ハロゲン、−ＣＮ、−Ｎ＝Ｃ＝Ｏ、−Ｎ＝Ｃ＝Ｓまたは炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ａは独立に、芳香族性あるいは非芳香族性の３ないし８員環、または、炭素数９以上の縮合環であり、これらの環の任意の水素がハロゲン、炭素数１〜３のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよく；
Ｚは独立に、単結合、炭素数１〜８のアルキレンであるが、任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
Ｘは単結合、−ＣＯＯ−、−ＣＨ２Ｏ−、−ＣＦ２Ｏ−、−ＣＨ２ＣＨ２−であり；
ｍは１〜４である。）
で表される化合物を１種以上含む、請求項１〜１６のいずれか１項に記載の液晶組成物。
【請求項１８】
キラル剤が、下記式（Ｋ２−１）〜（Ｋ２−８）および（Ｋ５−１）〜（Ｋ５−３）
【化７】
0005871445.tif 000042
【化８】
0005871445.tif 000043
【化９】
0005871445.tif 000044
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含む、請求項１〜１６のいずれか１項に記載の液晶組成物。
【請求項１９】
透明点Ｔ１の化合物１と、透明点Ｔ２の化合物２とキラル剤とを含む、透明点がＴｘの液晶組成物であって、
液晶組成物に対して化合物１を２０〜４０重量％、化合物２を２０〜６０重量％およびキラル剤を５〜２０重量％含み、
化合物１が下記一般式（１）
【化１０】
0005871445.tif 000045
（式中、ＲａおよびＲｂは、それぞれ独立して炭素数１〜１０のアルキルであり、このアルキル中の任意の−ＣＨ２−は、−Ｏ−で置き換えられてもよく；
Ａ１〜Ａ４が独立にベンゼン環、ジオキサン環またはシクロヘキサン環であり、これらの環の任意の水素がフッ素で置き換えられてもよく、Ａ５がベンゼン環であり；
Ｚ１〜Ｚ４は独立に単結合または−Ｃ≡Ｃ−であり；
ｎ１が１、ｎ２とｎ３が０である）
で表される化合物であり、
化合物２が下記一般式（２）
【化１１】
0005871445.tif 000046
（式中、Ｒｃは炭素数１〜１０のアルキルであり、このアルキル中の任意の−ＣＨ２−は、−Ｏ−で置き換えられてもよく；
Ｒｄはハロゲン、−ＣＮであり；
Ａ６はベンゼン環またはシクロヘキサン環であり、これらの環の任意の水素がフッ素で置き換えられてもよく、Ａ７は独立にベンゼン環であり；
Ｚ６は単結合または−ＣＯＯ−であり；
ｎ６は１である。）
で表される化合物と、下記一般式（３）
【化１２】
0005871445.tif 000047
（式中、Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素であり、Ｌ１０およびＬ１１のうち少なくとも１つはフッ素である。）
で表される化合物とからなり、
キラル剤が、下記式（Ｋ２−５）〜（Ｋ２−８）
【化１３】
0005871445.tif 000048
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含み、
透明点Ｔ１と透明点Ｔ２と液晶組成物の透明点Ｔｘとが、
Ｔ１＞Ｔ２
Ｔ１−Ｔｘ≧１００℃
を満たし、
光学的に等方性の液晶相が二色以上の回折光を示さない光学的に等方性の相を有する液晶組成物。
【請求項２０】
透明点Ｔ１の化合物１と、透明点Ｔ２の化合物２とキラル剤とを含む、透明点がＴｘの液晶組成物であって、
液晶組成物に対して化合物１を８〜３０重量％、化合物２を４０〜６０重量％およびキラル剤を５〜２０重量％含み、
化合物１が下記一般式（１）
【化１４】
0005871445.tif 000049
（式中、Ｒａは、炭素数１〜１０のアルキルであり、このアルキル中の任意の−ＣＨ２−は、−Ｏ−で置き換えられてもよく；
Ａ１〜Ａ４が独立にベンゼン環、ジオキサン環またはシクロヘキサン環であり、これらベンゼン環の任意の水素がフッ素で置き換えられてもよく、Ａ５がベンゼン環であり；
Ｚ１〜Ｚ４は独立に単結合または−Ｃ≡Ｃ−であり；
ｎ１とｎ２が１、ｎ３が０である）
で表される化合物であり、
化合物２が下記一般式（３）
【化１５】
0005871445.tif 000050
（式中、Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素であり、Ｌ１０およびＬ１１のうち少なくとも１つはフッ素である。）
で表される化合物であり、
キラル剤が、下記式（Ｋ２−５）〜（Ｋ２−８）
【化１６】
0005871445.tif 000051
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含み、
透明点Ｔ１と透明点Ｔ２と液晶組成物の透明点Ｔｘとが、
Ｔ１＞Ｔ２
Ｔ１−Ｔｘ≧１５０℃
を満たし、
光学的に等方性の液晶相が二色以上の回折光を示す光学的に等方性の相を有する液晶組成物。
【請求項２１】
透明点Ｔ１の化合物１と、透明点Ｔ２の化合物２とキラル剤とを含む、透明点がＴｘの液晶組成物であって、
液晶組成物に対して化合物１を２０〜４０重量％、化合物２を２０〜６０重量％およびキラル剤を５〜２５重量％含み、
化合物１が下記一般式（１）
【化１７】
0005871445.tif 000052
（式中、Ｒａが炭素数１〜１０のアルキルであり、このアルキル中の任意の−ＣＨ２−は、−Ｏ−で置き換えられてもよく；
Ｒｂは、ハロゲン、−ＣＮ、−Ｎ＝Ｃ＝Ｏ、−Ｎ＝Ｃ＝Ｓ、−ＣＦ３、−ＯＣＦ３であり；
Ａ１〜Ａ４が独立にベンゼン環、ジオキサン環またはシクロヘキサン環であり、ベンゼン環の任意の水素がフッ素で置き換えられてもよく、Ａ５がベンゼン環であり；
Ｚ１〜Ｚ４は独立に単結合または−Ｃ≡Ｃ−であり；
ｎ１が１、ｎ２とｎ３が０である）
で表される化合物であり、
化合物２が下記一般式（２）
【化１８】
0005871445.tif 000053
（式中、Ｒｃは炭素数１〜１０のアルキルであり、このアルキル中の任意の−ＣＨ２−は、−Ｏ−で置き換えられてもよく；
Ｒｄはハロゲン、−ＣＮであり；
Ａ６はベンゼン環またはシクロヘキサン環であり、これらの環の任意の水素がフッ素で置き換えられてもよく、Ａ７は独立にベンゼン環であり；
Ｚ６は単結合または−ＣＯＯ−であり；
ｎ６は１である。）
で表される化合物と、下記一般式（３）
【化１９】
0005871445.tif 000054
（式中、Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素であり、Ｌ１０およびＬ１１のうち少なくとも１つはフッ素である。）
で表される化合物とからなり、
キラル剤が、下記式（Ｋ２−５）〜（Ｋ２−８）
【化２０】
0005871445.tif 000055
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含み、
透明点Ｔ１と透明点Ｔ２と液晶組成物の透明点Ｔｘとが、
Ｔ１＞Ｔ２
Ｔ１−Ｔｘ≧１００℃
を満たし、
光学的に等方性の液晶相が二色以上の回折光を示さない光学的に等方性の相を有する液晶組成物。
【請求項２２】
一方または両方の面に電極が配置され、
基板間に配置された液晶組成物、および
電極を介して液晶組成物に電界を印加する電界印加手段を備えた液晶素子であって、
前記液晶組成物が、請求項１〜２１のいずれか１項に記載の液晶組成物である液晶素子。
【請求項２３】
一方または両方の面に電極が配置され、少なくとも一方が透明な一組の基板、
基板間に配置された液晶組成物、および
基板の外側に配置された偏光板
を有し、電極を介して液晶組成物に電界を印加する電界印加手段を備えた液晶素子であって、
前記液晶組成物が、請求項１〜２１のいずれか１項に記載の液晶組成物である液晶素子。
【請求項２４】
一組の基板の少なくとも一方の基板上において、少なくとも２方向に電界を印加できるように電極が構成されている請求項２３に記載の液晶素子。
【請求項２５】
互いに平行に配置された一組の基板の一方または両方に、少なくとも２方向に電界を印加できるように電極が構成されている請求項２３に記載の液晶素子。
【請求項２６】
電極がマトリックス状に配置されて、画素電極を構成し、各画素がアクティブ素子を備え、このアクティブ素子が薄膜トランジスター（ＴＦＴ）である請求項２２〜２５のいずれか１項に記載の液晶素子。
【発明の詳細な説明】
【技術分野】
【０００１】
本発明は、光学的に等方性の液晶相で駆動させる素子に用いられる光学的に等方性の液晶組成物およびその組成物を用いた液晶素子に関する。
【背景技術】
【０００２】
ネマチック液晶材料をネマチック相が発現している状態から加熱していくと等方相が発現する。このようなネマチック液晶材料における等方相（本明細書中、「非液晶等方相」ということがある）では、電気複屈折値（等方性媒体に電界を印加した時に誘起される複屈折値）ΔｎEが電場Ｅの二乗に比例する現象であるカー効果［ΔｎE＝ＫλＥ2（Ｋ：カー係数（カー定数）、λ：波長）］が観測される。具体的には、ネマチック相−等方相転移温度直上において、大きなカー係数が観測されている。このようなカー効果は非液晶等方相中において熱ゆらぎによって生じるネマチック的分子配列の短距離秩序の存在に起因するものと考えられている。
【０００３】
液晶材料では、非液晶等方相だけではなくブルー相においてもカー効果が観測される。一般的に、ブルー相はキラルネマチック相と非液晶等方相との間で発現するが、その温度範囲は一般に１〜２℃程度と極めて狭い。
【０００４】
他方、高分子とキラル液晶の複合材料において、比較的広い温度範囲で、「光学的に等方性の液晶相（巨視的には液晶分子配列は等方的であるが微視的には液晶秩序が存在する相）」を発現し、これらの相では大きなカー係数のカー効果が観測されている［例えば、特開２００３−３２７９６６号公報（特許文献１）、Nature Materials, 1, 64-68 (2002)（非特許文献１）、Advanced Materials, 17, 96-98 (2005) （非特許文献２）、Advanced Materials, 17, 2311-2315 (2005)（非特許文献３）を参照］。
【０００５】
しかしながら、このような複合材料では高分子を含有するため、高電界印加後に電界を印加しない状態に戻しても複屈折が残存する場合があるという問題点があった。また、高分子を含む複合材料を液晶素子に用いた場合、駆動電圧の上昇や長期的信頼性に問題点が生じる可能性があった。したがって、表示素子等の液晶素子では、高分子との複合材料を用いることができるケースは限られていた。
【特許文献１】特開２００３−３２７９６６号公報
【非特許文献１】Nature Materials, 1, 64-68 (2002)
【非特許文献２】Advanced Materials, 17, 96-98 (2005)
【非特許文献３】Advanced Materials, 17, 2311-2315 (2005)
【発明の開示】
【発明が解決しようとする課題】
【０００６】
上記の状況の下、大きな電気複屈折（大きなカー係数のカー効果を含む）が観測できる液晶材料が求められている。また、高電界印加後に電界を印加しない状態に戻しても複屈折が残存しない液晶材料が求められている。長期的信頼性に優れた液晶材料が求められている。また、高分子を含まない液晶材料が求められている。
【課題を解決するための手段】
【０００７】
本発明者等は、新しい液晶組成物を見出し、この知見に基づいて本発明を完成した。本発明は以下のような液晶組成物および液晶素子等を提供する。  なお、本明細書において、特に言及がなければ、ネマチック相はキラルネマチック相を含まない、狭義のネマチック相を意味する。
【０００８】
［１］  光学的に等方性の液晶相で駆動させる素子に用いられ、ネマチック相を発現しない、光学的に等方性の液晶組成物。
［２］  光学的に等方性の液晶相が二色以上の回折光を示さない、請求項１に記載の液晶組成物。
［３］  光学的に等方性の液晶相が二色以上の回折光を示す、請求項１に記載の液晶組成物。
【０００９】
［４］  透明点Ｔ1の化合物１と、透明点Ｔ2の化合物２とを含む、透明点がＴｘの液晶組成物であって、  液晶組成物に対して化合物１を１０〜８０重量％および化合物２を２０〜９０重量％含み、  透明点Ｔ1と透明点Ｔ2と液晶組成物の透明点Ｔｘとが、
Ｔ1＞Ｔ2
Ｔ1−Ｔｘ≧１００℃
を満たす、［２］または［３］に記載の液晶組成物。
［５］  透明点Ｔ1の化合物１と、透明点Ｔ2の化合物２とを含む、透明点がＴｘの液晶組成物であって、  液晶組成物に対して化合物１を５〜７０重量％および化合物２を３０〜９５重量％含み、透明点Ｔ1と透明点Ｔ2と液晶組成物の透明点Ｔｘとが、
Ｔ1＞Ｔ2
Ｔ1−Ｔｘ≧１５０℃
を満たす、［２］または［３］に記載の液晶組成物。
［６］  透明点Ｔ1の化合物１と、透明点Ｔ2の化合物２とを含む、透明点がＴｘの液晶組成物であって、  液晶組成物に対して化合物１を５〜７０重量％および化合物２を３０〜９５重量％含み、透明点Ｔ1と透明点Ｔ2と液晶組成物の透明点Ｔｘとが、
Ｔ1＞Ｔ2
Ｔ1−Ｔｘ≧２００℃
を満たす、［２］または［３］に記載の液晶組成物。
【００１０】
［７］  透明点Ｔ1の化合物１と、透明点Ｔ2の化合物２とを含む、透明点がＴｘの液晶組成物であって、液晶組成物に対して化合物１を１０〜８０重量％および化合物２を２０〜９０重量％含み、透明点Ｔ1と透明点Ｔ2と液晶組成物の透明点Ｔｘとが、
Ｔ1＞Ｔ2
Ｔ1−Ｔｘ≧１００℃
を満たし、キラルネマチック相と非液晶等方相とが共存する上限温度と下限温度との差が３℃〜１５０℃である組成物に、さらにキラル剤を添加して得られる、［２］または［３］に記載の液晶組成物。
［８］  透明点Ｔ1の化合物１と、透明点Ｔ2の化合物２とを含む、透明点がＴｘの液晶組成物であって、液晶組成物に対して化合物１を５〜７０重量％および化合物２を３０〜９５重量％含み、透明点Ｔ1と透明点Ｔ2と液晶組成物の透明点Ｔｘとが、
Ｔ1＞Ｔ2
Ｔ1−Ｔｘ≧１５０℃
を満たし、キラルネマチック相と非液晶等方相とが共存する上限温度と下限温度との差が３℃〜１５０℃である組成物に、さらにキラル剤を添加して得られる、［２］または［３］に記載の液晶組成物。
［９］  液晶組成物に対して化合物１を３０〜６０重量％、および、化合物２を３０〜７０重量％含む、請求項７に記載の液晶組成物。
【００１１】
［１０］  化合物１が、下記一般式（１）
【化２２】
0005871445.tif 000002
（式中、Ｒaは水素、炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；Ｒbは水素、ハロゲン、−ＣＮ、−Ｎ＝Ｃ＝Ｏ、−Ｎ＝Ｃ＝Ｓ、−ＣＦ3、−ＯＣＦ3または炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ3は−ＣＮで置き換えられてもよく；Ａ1〜Ａ5は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ2−は−Ｏ−、−Ｓ−または−ＮＨ−で置き換えられてもよく、−ＣＨ＝は−Ｎ＝で置き換えられてもよいが、Ａ1〜Ａ5がテトラヒドロピラン環であることはなく、；Ｚ1〜Ｚ4は独立に単結合、炭素数１〜８のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；ｎ1〜ｎ3は独立に０または１であり、Ｒbが水素またはフッ素の場合はｎ2およびｎ3は１であり、Ｚ4が−ＣＯＯ−である場合は、ｎ2とｎ3が１であり、Ａ４またはＡ５の少なくとも一つが炭素数９以上の縮合環である場合のみｎ1〜ｎ3すべてが０となりうる。）で表され、透明点が１５０℃〜４００℃である化合物である、［４］〜［９］のいずれか１項に記載の液晶組成物。
【００１２】
［１１］  Ｒaは炭素数１〜１０のアルキルであり、このアルキル中の任意の−ＣＨ2−は、−Ｏ−、−Ｓ−、−ＣＯＯ−、−ＯＣＯ−、−ＣＨ＝ＣＨ−または−Ｃ≡Ｃ−で置き換えられてもよく；Ｒbはハロゲン、−ＣＮ、−Ｎ＝Ｃ＝Ｏ、−Ｎ＝Ｃ＝Ｓ、−ＣＦ3、−ＯＣＦ3または炭素数１〜２０のアルキルであり、このアルキル中の任意の−ＣＨ2−は、−Ｏ−、−ＣＨ＝ＣＨ−または−Ｃ≡Ｃ−で置き換えられてもよく、このアルキル中の任意の水素はハロゲンで置き換えられてもよく、このアルキル中の−ＣＨ3は−ＣＮで置き換えられてもよく；Ａ1〜Ａ5は独立にベンゼン環、ナフタレン環またはシクロヘキサン環であり、これらの環の任意の水素がハロゲン、炭素数１〜３のアルキル、またはハロゲン化アルキルで置き換えられてもよく、環の−ＣＨ2−は−Ｏ−または−Ｓ−で置き換えられてもよく、−ＣＨ＝は−Ｎ＝で置き換えられてもよく；Ｚ1〜Ｚ4は独立に単結合、炭素数１〜４のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、任意の水素はハロゲンで置き換えられてもよく；ｎ1〜ｎ3は独立に０または１であり、Ｒbが水素またはフッ素の場合はｎ2およびｎ3は１であり、Ａ４またはＡ５の少なくとも一つが炭素数９以上の縮合環である場合のみｎ1〜ｎ3すべてが０となりうる、［１０］に記載の液晶組成物。
［１２］  Ｒaが炭素数１〜１０のアルキルであり、このアルキル中の任意の−ＣＨ2−は、−ＣＨ＝ＣＨ−または−Ｃ≡Ｃ−で置き換えられてもよく；Ｒbはフッ素、塩素、−ＣＮ、−Ｎ＝Ｃ＝Ｓまたは炭素数１〜２０のアルキルであり、このアルキル中の任意の−ＣＨ2−は、−Ｏ−、−ＣＨ＝ＣＨ−または−Ｃ≡Ｃ−で置き換えられてもよく；Ａ1〜Ａ5が独立にベンゼン環、ナフタレン環またはシクロヘキサン環であり、これらの環の任意の水素がフッ素または塩素、メチル、またはハロゲン化メチルで置き換えられてもよく、−ＣＨ2−は−Ｏ−または−Ｓ−で置き換えられてもよく、−ＣＨ＝は−Ｎ＝で置き換えられてもよく；Ｚ1〜Ｚ4は独立に単結合または−Ｃ≡Ｃ−であり；ｎ1〜ｎ3は独立に０または１であり、Ｒbが水素またはフッ素の場合はｎ2およびｎ3は１であり、Ａ４またはＡ５の少なくとも一つが炭素数９以上の縮合環である場合のみｎ1〜ｎ3すべてが０となりうる、［１０］に記載の液晶組成物。
［１３］  Ｒaが炭素数１〜１０のアルキルであり、このアルキル中の任意の−ＣＨ2−は、−Ｏ−または−ＣＨ＝ＣＨ−で置き換えられてもよく；Ｒbがフッ素、塩素、−ＣＮ、または炭素数１〜１０のアルキルであり、このアルキル中の任意の−ＣＨ2−は、−Ｏ−で置き換えられてもよく；
Ａ1〜Ａ5が独立にベンゼン環、ジオキサン環またはシクロヘキサン環であり、ベンゼン環の任意の水素がフッ素で置き換えられてもよく；Ｚ1〜Ｚ4は独立に単結合または−Ｃ≡Ｃ−であり；ｎ1が１、ｎ2とｎ3が０である、［１０］に記載の液晶組成物。
【００１３】
［１４］  化合物２が、下記一般式（２）
【化２３】
0005871445.tif 000003
（式中、Ｒcは水素、炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ｒdはハロゲン、−ＣＮ、−Ｎ＝Ｃ＝Ｏ、−Ｎ＝Ｃ＝Ｓ、−ＣＦ3、−ＯＣＦ3、−Ｃ≡Ｃ−ＣＮ、または−Ｃ≡Ｃ−ＣＦ3であり；Ａ6とＡ7は独立に芳香族性あるいは非芳香族性の３〜８員環、または炭素数９以上の縮合環であり、この環の任意の水素がハロゲン、炭素数１〜３のアルキル、またはハロゲン化アルキルで置き換えられてもよく、この環の任意の−ＣＨ2−は−Ｏ−、−Ｓ−または−ＮＨ−で置き換えられてもよく、−ＣＨ＝は−Ｎ＝で置き換えられてもよく；Ｚ6は単結合または炭素数１〜８のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；ｎ6は０または１であり、Ａ7が炭素数９以上の縮合環である場合、ｎ6は０である。）で表される化合物である［１０］〜［１３］のいずれか１項に記載の液晶組成物。
［１５］  Ｒcは炭素数１〜１０のアルキルであり、このアルキル中の任意の−ＣＨ2−は、−Ｏ−、−Ｓ−、−ＣＯＯ−、−ＯＣＯ−、−ＣＨ＝ＣＨ−または−Ｃ≡Ｃ−で置き換えられてもよく；Ｒdはハロゲン、−ＣＮ、−Ｎ＝Ｃ＝Ｓ、−ＣＦ3、−Ｃ≡Ｃ−ＣＮ、−Ｃ≡Ｃ−ＣＦ3であり；Ａ6とＡ7は独立にベンゼン環、ナフタレン環、シクロヘキサン環であり、これらの環の任意の水素がハロゲン、炭素数１〜３のアルキル、またはハロゲン化アルキルで置き換えられてもよく、この環の任意の−ＣＨ2−は−Ｏ−または−Ｓ−で置き換えられてもよく、−ＣＨ＝は−Ｎ＝で置き換えられてもよく；Ｚ6は単結合、炭素数１〜４のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；ｎ6は０または１であり、Ａ7がナフタレン環である場合、ｎ6は０である、［１０］〜［１３］のいずれか１項に記載の液晶組成物。
［１６］  Ｒcは炭素数１〜１０のアルキルであり、このアルキル中の任意の−ＣＨ2−は、−ＣＨ＝ＣＨ−または−Ｃ≡Ｃ−で置き換えられてもよく；Ｒdはハロゲン、−ＣＮ、−Ｎ＝Ｃ＝Ｓ、−ＣＦ3、−Ｃ≡Ｃ−ＣＮ、−Ｃ≡Ｃ−ＣＦ3であり；Ａ6とＡ7は独立にベンゼン環、ナフタレン環、シクロヘキサン環であり、これらの環の任意の水素がフッ素または塩素、メチル、またはハロゲン化メチルで置き換えられてもよく、この環の任意の−ＣＨ2−は−Ｏ−または−Ｓ−で置き換えられてもよく、−ＣＨ＝は−Ｎ＝で置き換えられてもよく；Ｚ6は単結合、−ＣＯＯ−、−ＣＦ2Ｏ−または−Ｃ≡Ｃ−であり；ｎ6は０または１であり、Ａ7がナフタレン環である場合は０である、［１０］〜［１３］のいずれか１項に記載の液晶組成物。
［１７］  Ｒcは炭素数１〜１０のアルキルであり、このアルキル中の任意の−ＣＨ2−は、−Ｏ−で置き換えられてもよく；Ｒdはハロゲン、−ＣＮであり；Ａ6とＡ7は独立にベンゼン環、ジオキサン環またはシクロヘキサン環であり、ベンゼン環の任意の水素がフッ素で置き換えられてもよく；Ｚ6は単結合または−ＣＯＯ−であり；ｎ6は０または１であり、［１０］〜［１３］のいずれか１項に記載の液晶組成物。
【００１４】
［１８］  化合物２が、下記一般式（３）
【化２２】
0005871445.tif 000004
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３であり；Ｚ１２は単結合、−ＣＯＯ−または−Ｃ≡Ｃ−であり；Ｌ８〜Ｌ１１は独立して水素またはフッ素である。）で表される化合物である、［１０］〜［１３］のいずれか１項に記載の液晶組成物。
［１９］  Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；Ｚ１２は−ＣＯＯ−であり、Ｌ８〜Ｌ１１は独立して水素またはフッ素であり、それらの少なくとも２個以上がフッ素である、［１０］〜［１３］のいずれか１項に記載の液晶組成物。
【００１５】
［２０］  キラルネマチック相と非液晶等方相とが共存する上限温度と下限温度との差が３℃〜１５０℃である組成物に、さらにキラル剤を添加して得られる、［２］または［３］に記載の液晶組成物。
［２１］  キラルネマチック相と非液晶等方相とが共存する上限温度と下限温度との差が５℃〜１５０である組成物に、さらにキラル剤を添加して得られる、［２］または［３］に記載の液晶組成物。
［２２］  ネマチック相と非液晶等方相とが共存する上限温度と下限温度との差が３℃〜１５０℃である組成物に、さらにキラル剤を添加して得られる、［２］または［３］に記載の液晶組成物。
［２３］  液晶組成物の全重量に対して、キラル剤を１〜４０重量％含む、［１］〜［２２］のいずれか１項に記載の液晶組成物。
［２４］  液晶組成物の全重量に対して、キラル剤を５〜１５重量％含む、［１］〜［２２］のいずれか１項に記載の液晶組成物。
［２５］  ピッチが７００ｎｍ以下である、［２３］または［２４］に記載の液晶組成物。
【００１６】
［２６］  キラル剤が、下記式（Ｋ１）〜（Ｋ５）
【化２３】
0005871445.tif 000005
（式（Ｋ１）〜（Ｋ５）中、ＲＫは独立に、水素、ハロゲン、−ＣＮ、−Ｎ＝Ｃ＝Ｏ、−Ｎ＝Ｃ＝Ｓまたは炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ａは独立に、芳香族性あるいは非芳香族性の３ないし８員環、または、炭素数９以上の縮合環であり、これらの環の任意の水素がハロゲン、炭素数１〜３のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよく；Ｚは独立に、単結合、炭素数１〜８のアルキレンであるが、任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；Ｘは独立して、単結合、−ＣＯＯ−、−ＣＨ２Ｏ−、−ＣＦ２Ｏ−、−ＣＨ２ＣＨ２−であり；ｍは独立して、１〜４である。）
で表される化合物を１種以上含む、［２３］〜［２５］のいずれか１項に記載の液晶組成物。
【００１７】
［２７］  キラル剤が、下記式（Ｋ２−１）〜（Ｋ２−８）および（Ｋ５−１）〜（Ｋ５−３）
【化２６】
0005871445.tif 000006
【化２７】
0005871445.tif 000007
【化２８】
0005871445.tif 000008
（ＲKは独立に、炭素数３〜１０のアルキルであり、このアルキル中の環に隣接する−ＣＨ2−は−Ｏ−で置き換えられてもよく、任意の−ＣＨ2−は、−ＣＨ＝ＣＨ−で置き換えられてもよい。）で表される化合物を１種以上含む、［２３］〜［２５］のいずれか１項に記載の液晶組成物。
［２８］  透明点Ｔ1の化合物１と、透明点Ｔ2の化合物２とキラル剤とを含む、透明点がＴｘの液晶組成物であって、液晶組成物に対して化合物１を２０〜４０重量％、化合物２を２０〜６０重量％およびキラル剤を５〜２０重量％含み、
化合物１が下記一般式（１）
【化２９】
0005871445.tif 000009
（式中、ＲaおよびＲbは、それぞれ独立して炭素数１〜１０のアルキルであり、このアルキル中の任意の−ＣＨ2−は、−Ｏ−で置き換えられてもよく；Ａ1〜Ａ4が独立にベンゼン環、ジオキサン環またはシクロヘキサン環であり、これらの環の任意の水素がフッ素で置き換えられてもよく、Ａ5がベンゼン環であり；Ｚ1〜Ｚ4は独立に単結合または−Ｃ≡Ｃ−であり；ｎ1が１、ｎ2とｎ3が０である）で表される化合物であり、
化合物２が下記一般式（２）
【化３０】
0005871445.tif 000010
（式中、Ｒcは炭素数１〜１０のアルキルであり、このアルキル中の任意の−ＣＨ2−は、−Ｏ−で置き換えられてもよく；Ｒdはハロゲン、−ＣＮであり；Ａ6はベンゼン環またはシクロヘキサン環であり、これらの環の任意の水素がフッ素で置き換えられてもよく、Ａ7は独立にベンゼン環であり；Ｚ6は単結合または−ＣＯＯ−であり；ｎ6は１である。）で表される化合物と、下記一般式（３）
【化３１】
0005871445.tif 000011
（式中、Ｒeは炭素数１〜１０のアルキルであり、このアルキル中の任意の−ＣＨ2−は、−Ｏ−、−ＣＨ＝ＣＨ−または−Ｃ≡Ｃ−で置き換えられてもよく；
Ｘaはフッ素または−ＣＮであり；Ｚ12は−ＣＯＯ−であり、Ｌ8〜Ｌ11は独立して水素またはフッ素であり、それらの少なくとも２個以上がフッ素であり、Ｌ10およびＬ11のうち少なくとも１つはフッ素である。）で表される化合物とからなり、キラル剤が、下記式（Ｋ２−５）〜（Ｋ２−８）
【化３２】
0005871445.tif 000012
（ＲKは独立に、炭素数３〜１０のアルキルであり、このアルキル中の環に隣接する−ＣＨ2−は−Ｏ−で置き換えられてもよく、任意の−ＣＨ2−は、−ＣＨ＝ＣＨ−で置き換えられてもよい。）で表される化合物を１種以上含み、透明点Ｔ1と透明点Ｔ2と液晶組成物の透明点Ｔｘとが、
Ｔ1＞Ｔ2
Ｔ1−Ｔｘ≧１００℃
を満たし、光学的に等方性の液晶相が二色以上の回折光を示さない光学的に等方性の相を有する液晶組成物。
【００１８】
［２９］  透明点Ｔ1の化合物１と、透明点Ｔ2の化合物２とキラル剤とを含む、透明点がＴｘの液晶組成物であって、液晶組成物に対して化合物１を８〜３０重量％、化合物２を４０〜６０重量％およびキラル剤を５〜２０重量％含み、
化合物１が下記一般式（１）
【化３３】
0005871445.tif 000013
（式中、Ｒaは、炭素数１〜１０のアルキルであり、このアルキル中の任意の−ＣＨ2−は、−Ｏ−で置き換えられてもよく；Ａ1〜Ａ4が独立にベンゼン環、ジオキサン環またはシクロヘキサン環であり、これらベンゼン環の任意の水素がフッ素で置き換えられてもよく、Ａ5がベンゼン環であり；Ｚ1〜Ｚ4は独立に単結合または−Ｃ≡Ｃ−であり；ｎ1とｎ2が１、ｎ3が０である）
で表される化合物であり、化合物２が下記一般式（３）
【化３４】
0005871445.tif 000014
（式中、Ｒeは炭素数１〜１０のアルキルであり、このアルキル中の任意の−ＣＨ2−は、−Ｏ−、−ＣＨ＝ＣＨ−または−Ｃ≡Ｃ−で置き換えられてもよく；
Ｘaはフッ素または−ＣＮであり；Ｚ12は−ＣＯＯ−であり、Ｌ8〜Ｌ11は独立して水素またはフッ素であり、それらの少なくとも２個以上がフッ素であり、Ｌ10およびＬ11のうち少なくとも１つはフッ素である。）で表される化合物であり、キラル剤が、下記式（Ｋ２−５）〜（Ｋ２−８）
【化３５】
0005871445.tif 000015
（ＲKは独立に、炭素数３〜１０のアルキルであり、このアルキル中の環に隣接する−ＣＨ2−は−Ｏ−で置き換えられてもよく、任意の−ＣＨ2−は、−ＣＨ＝ＣＨ−で置き換えられてもよい。）で表される化合物を１種以上含み、透明点Ｔ1と透明点Ｔ2と液晶組成物の透明点Ｔｘとが、
Ｔ1＞Ｔ2
Ｔ1−Ｔｘ≧１５０℃
を満たし、光学的に等方性の液晶相が二色以上の回折光を示す光学的に等方性の相を有する液晶組成物。
【００１９】
［３０］  透明点Ｔ1の化合物１と、透明点Ｔ2の化合物２とキラル剤とを含む、透明点がＴｘの液晶組成物であって、液晶組成物に対して化合物１を２０〜４０重量％、化合物２を２０〜６０重量％およびキラル剤を５〜２５重量％含み、
化合物１が下記一般式（１）
【化３６】
0005871445.tif 000016
（式中、Ｒａが炭素数１〜１０のアルキルであり、このアルキル中の任意の−ＣＨ2−は、−Ｏ−で置き換えられてもよく；Ｒbは、ハロゲン、−ＣＮ、−Ｎ＝Ｃ＝Ｏ、−Ｎ＝Ｃ＝Ｓ、−ＣＦ3、−ＯＣＦ3であり；Ａ1〜Ａ4が独立にベンゼン環、ジオキサン環またはシクロヘキサン環であり、ベンゼン環の任意の水素がフッ素で置き換えられてもよく、Ａ5がベンゼン環であり；Ｚ1〜Ｚ4は独立に単結合または−Ｃ≡Ｃ−であり；ｎ1が１、ｎ2とｎ3が０である）で表される化合物であり、化合物２が下記一般式（２）
【化３７】
0005871445.tif 000017
（式中、Ｒcは炭素数１〜１０のアルキルであり、このアルキル中の任意の−ＣＨ2−は、−Ｏ−で置き換えられてもよく；Ｒdはハロゲン、−ＣＮであり；Ａ6はベンゼン環またはシクロヘキサン環であり、これらの環の任意の水素がフッ素で置き換えられてもよく、Ａ7は独立にベンゼン環であり；Ｚ6は単結合または−ＣＯＯ−であり；ｎ6は１である。）で表される化合物と、下記一般式（３）
【化３８】
0005871445.tif 000018
（式中、Ｒeは炭素数１〜１０のアルキルであり、このアルキル中の任意の−ＣＨ2−は、−Ｏ−、−ＣＨ＝ＣＨ−または−Ｃ≡Ｃ−で置き換えられてもよく；Ｘaはフッ素または−ＣＮであり；Ｚ12は−ＣＯＯ−であり、Ｌ8〜Ｌ11は独立して水素またはフッ素であり、それらの少なくとも２個以上がフッ素であり、Ｌ10およびＬ11のうち少なくとも１つはフッ素である。）で表される化合物とからなり、キラル剤が、下記式（Ｋ２−５）〜（Ｋ２−８）
【化３９】
0005871445.tif 000019
（ＲKは独立に、炭素数３〜１０のアルキルであり、このアルキル中の環に隣接する−ＣＨ2−は−Ｏ−で置き換えられてもよく、任意の−ＣＨ2−は、−ＣＨ＝ＣＨ−で置き換えられてもよい。）で表される化合物を１種以上含み、透明点Ｔ1と透明点Ｔ2と液晶組成物の透明点Ｔｘとが、
Ｔ1＞Ｔ2
Ｔ1−Ｔｘ≧１００℃
を満たし、光学的に等方性の液晶相が二色以上の回折光を示さない光学的に等方性の相を有する液晶組成物。
【００２０】
［３１］  一方または両方の面に電極が配置され、基板間に配置された液晶組成物、および電極を介して液晶組成物に電界を印加する電界印加手段を備えた液晶素子であって、前記液晶組成物が、［１］〜［３０］のいずれか１項に記載の液晶組成物である液晶素子。
［３２］  一方または両方の面に電極が配置され、少なくとも一方が透明な一組の基板、  基板間に配置された液晶組成物、および基板の外側に配置された偏光板を有し、電極を介して液晶組成物に電界を印加する電界印加手段を備えた液晶素子であって、前記液晶組成物が、［１］〜［３０］のいずれか１項に記載の液晶組成物である液晶素子。
［３３］  一組の基板の少なくとも一方の基板上において、少なくとも２方向に電界を印加できるように電極が構成されている［３２］に記載の液晶素子。
［３４］  互いに平行に配置された一組の基板の一方または両方に、少なくとも２方向に電界を印加できるように電極が構成されている［３２］に記載の液晶素子。
【００２１】
［３５］  電極がマトリックス状に配置されて、画素電極を構成し、各画素がアクティブ素子を備え、このアクティブ素子が薄膜トランジスター（ＴＦＴ）である［３１］〜［３４］のいずれか１項に記載の液晶素子。
［３６］  透明点Ｔ1の化合物１と、透明点Ｔ2の化合物２とを含む、透明点がＴｘの液晶組成物であって、液晶組成物に対して化合物１を１０〜８０重量％および化合物２を２０〜９０重量％含み、透明点Ｔ1と透明点Ｔ2と液晶組成物の透明点Ｔｘとが、
Ｔ1＞Ｔ2
Ｔ1−Ｔｘ≧１００℃
を満たす、光学的に等方性の液晶相で駆動させる素子に用いられる液晶組成物。
［３７］  キラルネマチック相と非液晶等方相とが共存する上限温度と下限温度との差が３℃〜１５０℃である、光学的に等方性の液晶相で駆動させる素子に用いられる液晶組成物の成分である液晶組成物。
［３８］  キラルネマチック相と非液晶等方相とが共存する上限温度と下限温度との差が３℃〜１５０℃である、［３６］に記載の液晶組成物。
【００２２】
［３９］  化合物１が、下記一般式（１）
【化４０】
0005871445.tif 000020
（式中、Ｒaは水素、炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；Ｒbは水素、ハロゲン、−ＣＮ、−Ｎ＝Ｃ＝Ｏ、−Ｎ＝Ｃ＝Ｓ、−ＣＦ3、−ＯＣＦ3または炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ3は−ＣＮで置き換えられてもよく；Ａ1〜Ａ5は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ2−は−Ｏ−、−Ｓ−または−ＮＨ−で置き換えられてもよく、−ＣＨ＝は−Ｎ＝で置き換えられてもよいが、Ａ1〜Ａ5がテトラヒドロピラン環であることはなく、；Ｚ1〜Ｚ4は独立に単結合、炭素数１〜８のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；ｎ1〜ｎ3は独立に０または１であり、Ｒbが水素またはフッ素の場合はｎ2およびｎ3は１であり、Ｚ4が−ＣＯＯ−である場合は、ｎ2とｎ3が１であり、Ａ４またはＡ５の少なくとも一つが炭素数９以上の縮合環である場合のみｎ1〜ｎ3すべてが０となりうる。）で表され透明点が１５０℃〜４００℃である化合物である、［３６］または［３８］に記載の液晶組成物。
［４０］  化合物２が、下記一般式（２）
【化４１】
0005871445.tif 000021
（式中、Ｒcは水素、炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ｒdはハロゲン、−ＣＮ、−Ｎ＝Ｃ＝Ｏ、−Ｎ＝Ｃ＝Ｓ、−ＣＦ3、−ＯＣＦ3、−Ｃ≡Ｃ−ＣＮ、または−Ｃ≡Ｃ−ＣＦ3であり；Ａ6とＡ7は独立に芳香族性あるいは非芳香族性の３〜８員環、または炭素数９以上の縮合環であり、この環の任意の水素がハロゲン、炭素数１〜３のアルキル、またはハロゲン化アルキルで置き換えられてもよく、この環の任意の−ＣＨ2−は−Ｏ−、−Ｓ−または−ＮＨ−で置き換えられてもよく、−ＣＨ＝は−Ｎ＝で置き換えられてもよく；Ｚ6は単結合または炭素数１〜８のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；ｎ6は０または１であり、Ａ7が炭素数９以上の縮合環である場合、ｎ6は０である。）で表される化合物である［３６］、［３８］または［３９］に記載の液晶組成物。
【００２３】
［４１］  化合物２が、下記一般式（３）
【化２４】
0005871445.tif 000022
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３であり；Ｚ１２は単結合、−ＣＯＯ−または−Ｃ≡Ｃ−であり；Ｌ８〜Ｌ１１は独立して水素またはフッ素である。）で表される化合物である、［３６］または［３８］〜［４０］のいずれか１項に記載の液晶組成物。
【発明の効果】
【００２４】
本発明の好ましい態様に係る液晶組成物は、高分子物質を実質的に含まずに、光学的に等方性の液晶相を広い温度範囲で発現させることができる。また、本発明の好ましい態様に係る液晶組成物は、大きな電気複屈折（大きなカー係数のカー効果を含む）が観測できる。また、本発明の好ましい態様に係る液晶組成物は、応答速度が極めて速く、また単色化が可能である。本発明の好ましい態様に係る液晶組成物は、高電界印加後に電界を印加しない状態に戻しても残留する複屈折を軽減できる。また、本発明の好ましい態様に係る液晶組成物は、これらの効果に基づいて表示素子等の液晶素子等に好適に用いることができる。
【発明を実施するための最良の形態】
【００２５】
本発明の液晶組成物は、光学的に等方性の液晶相で駆動させる素子に用いられる光学的に等方性の液晶組成物である。すなわち、本発明の液晶組成物は、液晶素子に用いられる液晶組成物であって、光学的に等方性の性質を示す液晶状態（例えばブルー相）で液晶素子に用いることができる液晶組成物である。
ネマチック相（キラルネマチック相を除く）を発現する液晶組成物は、どのような温度でも光学的に等方性の液晶相を発現しない。したがって、本発明の液晶組成物は、ネマチック相を、どのような温度でも発現しない組成物である。
また、ネマチック相とキラルネマチック相は共に光学的に等方性の相ではない。したがって、光学的に等方性の液晶相で駆動する素子に用いる本発明の液晶組成物は、ネマチック相またはキラルネマチック相で駆動される素子に用いられる液晶組成物を含まない。
本発明の液晶組成物は、たとえば、式（１）で表される化合物１と、式（２）または式（３）で表される化合物２とを混合して得られる液晶組成物Ａ、および当該組成物にさらに一定量のキラル剤を添加して得られる、光学的に等方性の液晶相を発現する液晶組成物Ｂである。ただし液晶組成物Ａは光学的に等方性の液晶相を発現しない範囲内でキラル剤を含有していてもよい。
本発明の液晶組成物Ａにおいて、化合物１は、式（１）で表される１つの化合物でも、式（１）で表される複数の化合物からなるものでもよい。同様に、化合物２は、式（２）または式（３）で表される１つの化合物でも、式（２）または式（３）で表される複数の化合物からなるものでもよい。
また、本明細書において、液晶組成物とは液晶相を有する組成物、または、液晶材料との混合により液晶相−非液晶等方相転移温度を著しく低下させることのないものをいう。
また、液晶性化合物あるいは液晶性組成物が液晶相を発現しない場合は、後述する液晶相−非液晶等方相転移点の外挿法による算出法を適用する。液晶相−非液晶等方相転移点が液晶の熱分解温度より高温である化合物、組成物についてもこの外挿法を適用してもよい。
【００２６】
１  液晶組成物Ａ
１．１  透明点
本発明の液晶組成物Ａにおいて、当該液晶組成物Ａに含まれる化合物１の透明点（Ｔ1）と化合物２の透明点（Ｔ2）と液晶組成物Ａの透明点（Ｔｘ）は、
Ｔ1＞Ｔ2
Ｔ1−Ｔｘ≧１００℃
を満たすことが好ましい。また、
Ｔ1＞Ｔ2
Ｔ1−Ｔｘ≧１５０℃
であることがさらに好ましい。
【００２７】
ここで、透明点とは、化合物または組成物が昇温過程で、非液晶等方相を発現する点をいう。透明点の具体例としては、ネマチック相から非液晶等方相への相転移点であるＮ−Ｉ点等が挙げられる。また、本発明の液晶組成物の場合、非液晶等方相と液晶相の共存状態が発現することがあるが、この場合は昇温過程において非液晶等方相が最初に発現した温度を透明点とする。また液晶相を発現しない化合物、すなわちＫ−Ｉ点を有する化合物の透明点は、Ｋ−Ｉ点以下であり、必要に応じて、後述の液晶相−非液晶等方相転移点の外挿法による算出法を適用してもよい。
【００２８】
１．２  化合物１
化合物１は、比較的透明点が高い化合物が好ましい。具体的には、化合物１は、式（１）で表される化合物であることが好ましい。式（１）中、Ｒaは水素、炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよい。これらの中でも、Ｒaは、好ましくは、炭素数１〜１０のアルキルであり、このアルキル中の任意の−ＣＨ2−は、−Ｏ−、−Ｓ−、−ＣＯＯ−、−ＯＣＯ−、−ＣＨ＝ＣＨ−または−Ｃ≡Ｃ−で置き換えられてもよく、さらに好ましくは、炭素数１〜１０のアルキルであり、このアルキル中の任意の−ＣＨ2−は、−ＣＨ＝ＣＨ−または−Ｃ≡Ｃ−で置き換えられてもよい。これらの中でも、Ｒaは炭素数１〜１０のアルキルまたはアルコキシが最も好ましい。
【００２９】
式（１）中、Ｒbは水素、ハロゲン、−ＣＮ、−Ｎ＝Ｃ＝Ｏ、−Ｎ＝Ｃ＝Ｓ、−ＣＦ3、−ＯＣＦ3または炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ3は−ＣＮで置き換えられてもよい。これらの中でも、Ｒbは好ましくは、ハロゲン、−ＣＮ、−Ｎ＝Ｃ＝Ｏ、−Ｎ＝Ｃ＝Ｓ、−ＣＦ3、−ＯＣＦ3または炭素数１〜２０のアルキルであり、このアルキル中の任意の−ＣＨ2−は、−Ｏ−、−ＣＨ＝ＣＨ−または−Ｃ≡Ｃ−で置き換えられてもよく、このアルキル中の任意の水素はハロゲンで置き換えられてもよく、このアルキル中の−ＣＨ3は−ＣＮで置き換えられてもよく、さらに好ましくは、Ｒbはフッ素、塩素、−ＣＮ、−Ｎ＝Ｃ＝Ｓまたは炭素数１〜２０のアルキルであり、このアルキル中の任意の−ＣＨ2−は、−Ｏ−、−ＣＨ＝ＣＨ−または−Ｃ≡Ｃ−で置き換えられてもよい。
【００３０】
式（１）中、Ａ1〜Ａ5は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ2−は−Ｏ−、−Ｓ−または−ＮＨ−で置き換えられてもよく、−ＣＨ＝は−Ｎ＝で置き換えられてもよいが、Ａ1〜Ａ5がテトラヒドロピラン環であることはない。これらの中でも、Ａ1〜Ａ5は好ましくは、独立にベンゼン環、ナフタレン環、ジオキサン環またはシクロヘキサン環であり、これらの環の任意の水素がハロゲン、炭素数１〜３のアルキル、またはハロゲン化アルキルで置き換えられてもよく、環の−ＣＨ2−は−Ｏ−または−Ｓ−で置き換えられてもよく、−ＣＨ＝は−Ｎ＝で置き換えられてもよく、さらに好ましくは、Ａ1〜Ａ5は独立にベンゼン環、ナフタレン環、ジオキサン環またはシクロヘキサン環であり、ベンゼン環またはナフタレン環の任意の水素がフッ素または塩素、メチル、またはハロゲン化メチルで置き換えられてもよく、−ＣＨ2−は−Ｏ−または−Ｓ−で置き換えられてもよく、−ＣＨ＝は−Ｎ＝で置き換えられてもよい。これらの中でも、Ａ1〜Ａ5は、最も好ましくは、独立にベンゼン環、ジオキサン環またはシクロヘキサン環であり、ベンゼン環の任意の水素がフッ素で置き換えられてもよい。
【００３１】
式（１）中、Ｚ1〜Ｚ4は独立に単結合、炭素数１〜８のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよい。これらの中でも、Ｚ1〜Ｚ4は好ましくは、独立に単結合、炭素数１〜４のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、任意の水素はハロゲンで置き換えられてもよく、さらに好ましくは、Ｚ1〜Ｚ4は独立に単結合または−Ｃ≡Ｃ−である。
【００３２】
式（１）中、ｎ1〜ｎ3は独立に０または１であり、Ｒbが水素またはフッ素の場合はｎ2およびｎ3は１であり、Ｚ4が−ＣＯＯ−である場合は、ｎ2とｎ3が１であり、Ａ４またはＡ５の少なくとも一つが炭素数９以上の縮合環である場合のみｎ1〜ｎ3すべてが０となりうる。これらの中でも、ｎ1〜ｎ3は好ましくは、独立に０または１であり、Ｒbが水素またはフッ素の場合はｎ2およびｎ3は１であり、Ａ４またはＡ５の少なくとも一つが炭素数９以上の縮合環である場合のみｎ1〜ｎ3すべてが０となりうる。これらの中でも、ｎ1〜ｎ3は、さらに好ましくは、独立に０または１であり、Ｒbが水素またはフッ素の場合はｎ2およびｎ3は１であり、Ａ４またはＡ５の少なくとも一つが炭素数９以上の縮合環である場合のみｎ1〜ｎ3すべてが０となりうる。
【００３３】
また、式（１）で表される化合物は、透明点が１５０℃〜４００℃であることが好ましく、２００℃〜３５０℃であることがさらに好ましい。透明点が１５０℃より低いと、化合物１の透明点（Ｔ1）と液晶組成物Ａの透明点（Ｔｘ）の関係式（Ｔ1−Ｔｘ≧１００℃）を満たす上で不利となる。透明点が４００℃を超えると、組み合わせる他の化合物によっては、相溶性が悪くなり、低温で結晶が析出するなど、液晶相の下限温度が高くなることがある。
【００３４】
１．３  化合物２
化合物２は、透明点が低く、誘電率異方性が大きい化合物が好ましい。具体的には、化合物２は、式（２）または式（３）で表される化合物であることが好ましい。
【００３５】
１．３．１  式（２）で表される化合物
式（２）中、Ｒcは水素、炭素数１〜２０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよい。これらの中でも、Ｒcは好ましくは、炭素数１〜１０のアルキルであり、このアルキル中の任意の−ＣＨ2−は、−Ｏ−、−Ｓ−、−ＣＯＯ−、−ＯＣＯ−、−ＣＨ＝ＣＨ−または−Ｃ≡Ｃ−で置き換えられてもよく、Ｒcは、さらに好ましくは、炭素数１〜１０のアルキルであり、このアルキル中の任意の−ＣＨ2−は、−Ｏ−、−ＣＨ＝ＣＨ−または−Ｃ≡Ｃ−で置き換えられてもよい。Ｒcは、最も好ましくは、炭素数１〜１０のアルキルであり、このアルキル中の任意の−ＣＨ2−は、−Ｏ−で置き換えられてもよい。
【００３６】
式（２）中、Ｒｄはハロゲン、−ＣＮ、−Ｎ＝Ｃ＝Ｏ、−Ｎ＝Ｃ＝Ｓ、−ＣＦ３、−ＯＣＦ３−、−Ｃ≡Ｃ−ＣＮ、または−Ｃ≡Ｃ−ＣＦ３である。これらの中でも、Ｒｄは好ましくは、ハロゲン、−ＣＮ、−Ｎ＝Ｃ＝Ｓ、−ＣＦ３、−Ｃ≡Ｃ−ＣＮ、−Ｃ≡Ｃ−ＣＦ３である。
【００３７】
式（２）中、Ａ6とＡ7は独立に芳香族性あるいは非芳香族性の３〜８員環、または炭素数９以上の縮合環であり、この環の任意の水素がハロゲン、炭素数１〜３のアルキル、またはハロゲン化アルキルで置き換えられてもよく、この環の任意の−ＣＨ2−は−Ｏ−、−Ｓ−または−ＮＨ−で置き換えられてもよく、−ＣＨ＝は−Ｎ＝で置き換えられてもよい。
これらの中でも、Ａ6とＡ7は、さらに好ましくは、独立にベンゼン環、ナフタレン環、シクロヘキサン環であり、これらの環の任意の水素がハロゲン、炭素数１〜３のアルキル、またはハロゲン化アルキルで置き換えられてもよく、この環の任意の−ＣＨ2−は−Ｏ−または−Ｓ−で置き換えられてもよく、−ＣＨ＝は−Ｎ＝で置き換えられてもよく、さらに好ましくは、Ａ6とＡ7は独立にベンゼン環、ナフタレン環、シクロヘキサン環であり、これらの環の任意の水素がフッ素または塩素、メチル、またはハロゲン化メチルで置き換えられてもよく、この環の任意の−ＣＨ2−は−Ｏ−または−Ｓ−で置き換えられてもよく、−ＣＨ＝は−Ｎ＝で置き換えられてもよい。Ａ6とＡ7は、最も好ましくは、独立にベンゼン環、ジオキサン環またはシクロヘキサン環であり、ベンゼン環の任意の水素がフッ素で置き換えられてもよい。
【００３８】
式（２）中、Ｚ6は単結合または炭素数１〜８のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、このアルキレン中の任意の水素はハロゲンで置き換えられてもよい。これらの中でも、Ｚ6は好ましくは、単結合、炭素数１〜４のアルキレンであり、このアルキレン中の任意の−ＣＨ2−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく、さらに好ましくは、Ｚ6は単結合、−ＣＯＯ−、−ＣＦ2Ｏ−または−Ｃ≡Ｃ−である。最も好ましくは、Ｚ6は単結合または−ＣＯＯ−である。
【００３９】
式（２）中、ｎ6は０または１であるがＡ7が炭素数９以上の縮合環である場合、ｎ6は０である。これらの中でも、ｎ6は、好ましくは、０または１であるがＡ7がナフタレン環である場合、ｎ6は０であり、さらに好ましくは、ｎ6は０または１であり、Ａ7がナフタレン環である場合は０である。ｎ6は、最も好ましくは、ｎ6は０または１である。
【００４０】
１．３．２  式（３）で表される化合物
式（３）中、Ｒeは炭素数１〜１０のアルキルであり、このアルキル中の任意の−ＣＨ2−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよい。これらの中でも、Ｒeは、好ましくは、炭素数１〜１０のアルキルであり、このアルキル中の任意の−ＣＨ2−は、−Ｏ−、−ＣＨ＝ＣＨ−または−Ｃ≡Ｃ−で置き換えられてもよい。
【００４１】
式（３）中、Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３である。
【００４２】
式（３）中、Ｚ12は単結合、−ＣＯＯ−または−Ｃ≡Ｃ−であり、これらの中でも−ＣＯＯ−が好ましい。
【００４３】
式（３）中、Ｌ8〜Ｌ11は独立して水素またはフッ素である。これらの中でも、  Ｌ8〜Ｌ11は、好ましくは、独立して水素またはフッ素であり、それらの少なくとも２個以上がフッ素である。
【００４４】
１．４  重量比
化合物１の透明点が１５０〜２５０℃である場合、液晶組成物Ａに対して化合物１を１０〜８０重量％および化合物２を２０〜９０重量％含むことが好ましく、化合物１を３０〜６０重量％および化合物２を３０〜７０重量％含むことがさらに好ましい。また、化合物１の透明点が２５０〜４００℃である場合、液晶組成物Ａに対して化合物１を５〜７０重量％および化合物２を３０〜９５重量％含むことが好ましい。なお、上述の通り、本発明の液晶組成物において、化合物１として式（１）で表される複数の化合物を含んでもよく、同様に、化合物２として式（２）で表される複数の化合物２を含んでもよい。したがって、たとえば、式（１）で表される化合物が複数含まれている場合には、式（１）で表される全ての化合物の合計が１０〜８０重量％（または５〜７０重量％）ということになる。
【００４５】
１．５  （キラル）ネマチック相と非液晶等方相とが共存する温度範囲
液晶組成物Ａは、キラル剤を含んでいない場合、降温過程でネマチック相と非液晶等方相の共存状態が発現し、キラル剤を含んでいる場合、降温過程でキラルネマチック相と非液晶等方相の共存状態が発現する液晶組成物であって、光学的等方性の液晶相を発現しない組成物である。なお、（キラル）ネマチック相と非液晶等方相との共存状態は、たとえば偏光顕微鏡観察で確認できる。なお、この共存状態は液晶組成物にかかる温度勾配によるものではない。
本発明の液晶組成物としては、（キラル）ネマチック相と非液晶等方相とが共存する液晶組成物Ａにおいて、（キラル）ネマチック相と非液晶等方相とが共存する温度範囲が広いことが好ましく、具体的には、これらの相が共存する上限温度と下限温度との差が、３℃〜１５０℃であることがさらに好ましい。両者が共存する温度範囲が広いと、さらにキラル剤を添加して得られる液晶組成物Ｂが、広い温度範囲で光学的に等方性の液晶相を有するようになりやすいからである。
また、ネマチック相と非液晶等方相とが広い温度範囲で共存するキラル剤を含まない液晶組成物Ａにキラル剤を添加すると、広い温度範囲でキラルネマチック相と非液晶等方相とが共存する液晶組成物Ａを得ることが容易である。
【００４６】
液晶組成物Ａにおいて非液晶等方相と共存しないキラルネマチック相のピッチが７００ｎｍ以上であるが、後述の通り、さらにキラル剤を添加すると、ピッチが短い液晶組成物Ｂが得られる。
【００４７】
２  液晶組成物Ｂ
２．１  液晶組成物Ｂの組成
液晶組成物Ｂは、光学的等方性の液晶相を発現する組成物である。液晶組成物Ｂは、例えば、液晶組成物Ａにさらにキラル剤を添加して得ることができる。
当該液晶組成物Ａの組成およびさらに添加されるキラル剤の種類等に依存するが、液晶組成物Ｂに含まれるキラル剤が組成物Ｂの全重量に対して１〜４０重量、好ましくは５〜１５重量％となるように添加した液晶組成物は、光学的に等方性の液晶相を有するようになりやすく、好ましい。
液晶組成物Ａにキラル剤を添加することを特徴とする液晶組成物Ｂの製造工程において、予め液晶組成物Ａが含み得るキラル剤と、液晶組成物Ｂを得るためにさらに添加されるキラル剤とは同一でも異なっていてもよい。
【００４８】
２．２  キラル剤
液晶組成物Ｂが含有するキラル剤としては、ねじり力（Helical Twisting Power）が大きい化合物が好ましい。ねじり力が大きい化合物は所望のピッチを得るために必要な添加量が少なくできるので、駆動電圧の上昇を抑えられ、実用上有利である。具体的には、上記式（Ｋ１）〜（Ｋ５）で表される化合物が好ましい。
【００４９】
式（Ｋ１）〜（Ｋ５）中、ＲＫは独立に、水素、ハロゲン、−ＣＮ、−Ｎ＝Ｃ＝Ｏ、−Ｎ＝Ｃ＝Ｓまたは炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ａは独立に、芳香族性あるいは非芳香族性の３ないし８員環、または、炭素数９以上の縮合環であり、これらの環の任意の水素がハロゲン、炭素数１〜３のアルキルまたはハロアルキルで置き換えられてもよく、−ＣＨ２−は−Ｏ−、−Ｓ−または−ＮＨ−で置き換えられてもよく、−ＣＨ＝は−Ｎ＝で置き換えられてもよく；Ｚは独立に、単結合、炭素数１〜８のアルキレンであるが、任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；Ｘは独立して、単結合、−ＣＯＯ−、−ＣＨ２Ｏ−、−ＣＦ２Ｏ−、−ＣＨ２ＣＨ２−であり；ｍは独立して、１〜４である。
【００５０】
これらの中でも、液晶組成物Ｂに添加されるキラル剤としては、式（Ｋ２）に含まれる式（Ｋ２−１）〜式（Ｋ２−８）、および、式（Ｋ５−１）〜式（Ｋ５−３）が好ましい（式中、ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）。
【００５１】
液晶組成物Ｂの全重量に対して、キラル剤を１〜４０重量％含むことが好ましく、３〜２５重量％含むことがさらに好ましく、５〜１５重量％含むことが最も好ましい。
【００５２】
２．３  光学的に等方性の液晶相
液晶組成物Ｂは、光学的に等方性の液晶相を有する。液晶組成物が光学的等方性を有するとは、巨視的には液晶分子配列は等方的であるため光学的に等方性を示すが、微視的には液晶秩序が存在することをいう。液晶組成物Ｂが微視的に有する液晶秩序に基づくピッチは７００ｎｍ以下であることが好ましく、５００ｎｍ以下であることがさらに好ましく、３５０ｎｍ以下であることが最も好ましい。
【００５３】
ここで、「非液晶等方相」とは一般的に定義される等方相、すなわち、無秩序相であり、局所的な秩序パラメーターがゼロでない領域が生成したとしても、その原因がゆらぎによるものである等方相である。たとえばネマチック相の高温側に発現する等方相は、本明細書では非液晶等方相に該当する。本明細書におけるキラルな液晶についても、同様の定義があてはまるものとする。そして、本明細書において「光学的に等方性の液晶相」とは、ゆらぎではなく光学的に等方性の液晶相を発現する相を表し、たとえばプレートレット組織を発現する相（狭義のブルー相）はその一例である。
【００５４】
本発明の液晶組成物Ｂにおいて、光学的に等方性の液晶相ではあるが、偏光顕微鏡観察下、ブルー相に典型的なプレートレット組織が観測されないことがある。そこで本明細書において、プレートレット組織を発現する相のみをブルー相（狭義のブルー相）と称し、二色以上の回折光を示さない光学的に等方性の液晶相とは区別する。
【００５５】
一般的に、ブルー相は３種類に分類され（ブルー相Ｉ、ブルー相ＩＩ、ブルー相ＩＩＩ）、これら３種類のブルー相はすべて光学活性であり、かつ、等方性である。ブルー相Ｉやブルー相ＩＩのブルー相では異なる格子面からのブラッグ反射に起因する２種以上の回折光が観測される。
光学的に等方性の液晶相が二色以上の回折光を示さない状態とは、ブルー相Ｉ、ブルー相ＩＩに観測されるプレートレット組織が観測されず、概ね一面単色であることを意味する。二色以上の回折光を示さない光学的に等方性の液晶相では、色の明暗が面内で均一であることまでは不要である。
【００５６】
二色以上の回折光を示さない光学的に等方性の液晶相は、ブラッグ反射による反射光強度が抑えられる、あるいは低波長側にシフトするという利点がある。
また、可視光の光を反射する液晶材料では、表示素子として利用する場合に色味が問題となることがあるが、二色以上の回折光を示さない液晶では、反射波長が低波長シフトするため、狭義のブルー相（プレートレット組織を発現する相）より長いピッチで可視光の反射を消失させることができる。
【００５７】
光学的に等方性の液晶相における電気複屈折はピッチが長くなるほど大きくなるので、電気複屈折を大きくすることができる。この状態で液晶組成物Ｂに電界を印加すると残像のない速やかな応答が得られる。
【００５８】
３  その他
本発明の液晶組成物は、その組成物の特性に影響を与えない範囲で、さらに高分子物質等の他の化合物が添加されてもよい。本発明の液晶組成物は、高分子物質の他にも、たとえば二色性色素、フォトクロミック化合物を含有していてもよい。
【００５９】
本発明の液晶組成物の誘電率異方性の正負に関しては、特に制限されるものではないが、正のものが好ましい。液晶材料の誘電率異方性値（Δε）の絶対値と屈折率異方性値（Δｎ）とは大きいほど電気複屈折は大きくなるため、いずれも大きいほど好ましい。
【実施例】
【００６０】
以下、実施例により本発明さらに具体的に説明するが、本発明はこれらの実施例により限定されるものではない。
【００６１】
本明細書の実施例において、Ｋは結晶相、Ｉは非液晶等方相、Ｎはネマチック相、Ｎ*はキラルネマチック相、ＢＰはブルー相、ＢＰＸは二色以上の回折光が観測されない光学的に等方性の液晶相を表す。２相の共存状態は（Ｎ*＋Ｉ）、（Ｎ*＋ＢＰＸ）という形式で表記することがある。具体的には、（Ｎ*＋Ｉ）は、それぞれ非液晶等方相とキラルネマチック相がと共存する相を表し、（Ｎ*＋ＢＰＸ）は、二色以上の回折光が観測されない光学的に等方性の液晶相とキラルネマチック相が共存した相を表す。Ｕｎは光学的等方性ではない未確認の相を表す。
本明細書において、Ｉ−Ｎ相転移点をＮ−Ｉ点ということがある。Ｉ−Ｎ*転移点をＮ*−Ｉ点ということがある。Ｉ−ＢＰ相転移点をＢＰ−Ｉ点ということがある。
【００６２】
本明細書の実施例において、物性値等の測定・算出は特に断らない限り、日本電子機械工業規格（Standard of Electronic Industries Association of Japan）、ＥＩＡＪ・ＥＤ−２５２１Ａに記載された方法に従った。具体的な測定方法、算出方法等は以下のとおりである。
【００６３】
相転移点
偏光顕微鏡を備えた融点測定装置のホットプレートに試料を置き、クロスニコルの状態で、まず試料が非液晶等方相になる温度まで昇温した後、１℃／分の速度で降温し、完全にキラルネマチック相または光学的異方性の相が出現させた。その過程での相転移温度を測定し、次いで１℃／分の速度で加熱し、その過程における相転移温度を測定した。光学的に等方性の液晶相においてクロスニコル下では暗視野で相転移点の判別が困難な場合は、偏光板をクロスニコルの状態から１〜１０°ずらして相転移温度を測定した。
【００６４】
液晶相−非液晶等方相転移点の外挿法による算出法
ネマチック相を呈する母液晶８５重量％と液晶性化合物あるいは液晶性組成物１５重量％からなるネマチック液晶組成物を調製する。母液晶の液晶相−非液晶等方相転移点と後者の液晶相−非液晶等方相転移点から直線外挿し、液晶性化合物あるいは液晶性組成物の液晶相−非液晶等方相転移点を求めた。
【００６５】
ネマチック相の下限温度（ＴＣ；℃）
ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣ≦−２０℃と記載した。ネマチック相の下限温度を「下限温度」と略すことがある。
【００６６】
粘度（η；２０℃で測定；ｍＰａ・ｓ）
粘度の測定にはＥ型粘度計を用いた。
【００６７】
光学異方性（屈折率異方性；Δｎ；２５℃で測定）：
波長５８９ｎｍの光によりを用い、接眼鏡に偏光板を取り付けたアッベ屈折計により測定した。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。Δｎ＝ｎ‖−ｎ⊥、の式から計算した。
【００６８】
誘電率異方性（Δε；２５℃で測定）
１）誘電率異方性が正である液晶材料
２枚のガラス基板の間隔（ギャップ）が約９μｍ、ツイスト角が８０度のＴＮセルに試料を入れた。このセルにサイン波（１０Ｖ、１ｋＨｚ）を印加し、２秒後に液晶分子の長軸方向における誘電率（ε‖）を測定した。このセルにサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【００６９】
２）誘電率異方性が負である液晶材料
２枚のガラス基板の間隔（ギャップ）が約９μｍ、ホメオトロピック配向に処理した液晶セルに試料を入れ、サイン波（０．５Ｖ、１ｋＨｚ）を印加し、２秒後の誘電率（ε‖）を測定した。さらに２枚のガラス基板の間隔（ギャップ）が約９μｍ、ホモジニアス配向に処理した液晶セルに試料を入れ、サイン波（０．５Ｖ、１ｋＨｚ）を印加し、２秒後の誘電率（ε⊥）を測定した。誘電率異方性の値は、Δε＝ε‖−ε⊥、の式から計算した。
【００７０】
電圧保持率（ＶＨＲ；２５℃で測定；％）
測定に用いたＴＮ素子はポリイミド配向膜を有し、そしてセルギャップは６μｍである。この素子は試料を入れたあと紫外線によって重合する接着剤で密閉した。このＴＮ素子にパルス電圧（５Ｖで６０μ秒）を印加して充電した。減衰する電圧を高速電圧計で１６．７ｍ秒のあいだ測定し、単位周期において電圧曲線と横軸との間の面積を求めた。ＴＮ素子を取り除いたあと測定した電圧の波形から同様にして面積を求めた。２つの面積の値を比較して電圧保持率を算出した。
【００７１】
ピッチ（Ｐ；２５℃で測定；ｎｍ）
ピッチ長は選択反射を用いて測定した（液晶便覧196頁（2000年発行、丸善）。選択反射波長λには、関係式<ｎ>ｐ/λ＝１が成立する。ここで<ｎ>は平均屈折率を表し、次式で与えられる。<ｎ>＝[(ｎ‖2＋ｎ⊥2)/２]1/2。選択反射波長は顕微分光光度計（日本電子（株）、商品名MSV-350）で測定した。得られた反射波長を平均屈折率で除すことにより、ピッチを求めた。
可視光より長波長領域に反射波長を有するコレステリック液晶のピッチは、光学活性化合物濃度が低い領域では光学活性化合物の濃度の逆数に比例することから、可視光領域に選択反射波長を有する液晶のピッチ長を数点測定し、直線外挿法により求めた。
【００７２】
［実施例１］
下記式（ａ），（ｂ−１）〜（ｂ−５），（ｃ）および（ｄ）で表される化合物（以下、「化合物ａ」等という）を下記に示す重量比で混合してネマチック液晶組成物Ａ−１を調製した。具体的には、上記式（１）で表される化合物１として透明点であるＮ−Ｉ点が２０２℃の化合物ａ、上記式（２）で表される化合物２として透明点（Ｎ−Ｉ点）が３５．５℃の化合物ｃ、上記式（３）で表される化合物２としてＫ−Ｉ点が４９．８℃の化合物ｄ、およびその他の化合物（化合物ｂ−１〜化合物ｂ５）を混合して調整した。重量比の右に示す値は、各化合物の相転移温度である。化合物ｄの透明点は、７．７℃であった。当該透明点は、母液晶ＺＬＩ−１１３２（メルク社製）に化合物ｄを１５重量％混合して測定したＮＩ点の外挿値として求めた。
【化４３】
0005871445.tif 000023
次に、液晶組成物Ａ−１に、下記式で表されるキラル剤ＩＳＯ−６０ＢＡ２を添加して、液晶組成物Ａ−２、Ａ−３、Ａ−４、Ａ−５、Ａ−６およびＡ−７を得た。
【化４４】
0005871445.tif 000024
【００７３】
具体的には、表１に示すように、キラル剤の濃度が得られる液晶組成物に対して７．５、１０．０、１１．０、１２．５、１６．６、２０．０重量％となる液晶組成物を調製し、それぞれ液晶組成物Ａ−２、Ａ−３、Ａ−４、Ａ−５、Ａ−６、Ａ−７とした。そして、各液晶組成物Ａ−１〜Ａ−７を配向処理の施されていないＩＴＯ付ガラス２枚からなるセル（セル厚１３マイクロメートル）に狭持し、偏光顕微鏡を用いて相転移温度を測定した。
【００７４】
【表１】
0005871445.tif 000025
【００７５】
液晶組成物Ａ−１〜Ａ−７の相転移温度は表１に示すとおりであった。具体的には、−１℃／ｍｉｎの降温過程において、液晶組成物Ａ−１ではネマチック相（Ｎ）と非液晶等方相（Ｉ）とが共存する上限温度（７７℃）と下限温度（７３℃）との差（以下、「共存温度範囲」ともいう）は４．０℃であった。液晶組成物Ａ−２では、−１℃／ｍｉｎの降温過程においてキラルネマチック相（Ｎ*）と非液晶等方相（Ｉ）とが共存する上限温度（６３．７℃）と下限温度（５６℃）との差（共存温度範囲）が７．７℃であった。同様に、液晶組成物Ａ−３〜Ａ−４の共存温度範囲はそれぞれ１１．３、１３．１℃であった。
【００７６】
また、液晶組成物Ａ−５の１℃／ｍｉｎの昇温過程において、光学的に等方性の液晶相が発現する上限温度（５７℃〜５２．２℃）と下限温度（４２．４℃）との差（以下、「ＢＰＸ温度範囲」ともいう）は９．８℃〜１４．６℃であった。
同様に、液晶組成物Ａ−６とＡ−７のＢＰＸ温度範囲はそれぞれ２０、２１℃であった。このように、液晶組成物Ａ−５とＡ−７は昇温過程で、光学的に当方性の液晶相を広い温度範囲で発現した。
【００７７】
液晶組成物Ａ−５〜Ａ−７の光学的に等方性の液晶相の光学組織において、ブルー相Ｉ、ＩＩで確認されるプレートレット組織は観測されず、二色以上の回折光は観測されなかった。また液晶組成物Ａ−７ではクロスニコルでの偏光顕微鏡観察において、色味もなく暗視野であった。
【００７８】
化合物１である化合物ａの透明点であるＮ−Ｉ点（Ｔ１）は２０２℃であった。
同様に、化合物１である化合物ａの透明点であるＮ−Ｉ点（Ｔ１）は２０２℃であった。
同様に、液晶組成物Ａ−３〜Ａ−７におけるＴ１−Ｔｘは以下のとおりであった。
液晶組成物Ａ−５：  Ｔ１−Ｔｘ＝２０２℃−５７℃＝１４５℃
液晶組成物Ａ−６：  Ｔ１−Ｔｘ＝２０２℃−４８℃＝１５４℃
液晶組成物Ａ−７：  Ｔ１−Ｔｘ＝２０２℃−４１℃＝１６１℃
【００７９】
［比較例１］
実施例１における液晶組成物Ａ−１の成分に含まれる化合物ａを用いずに、化合物ｂ−１〜化合物ｄだけを用いて液晶組成物Ｅ−１を調製した。具体的な組成は以下のとおりであった。
【化４５】
0005871445.tif 000026
【００８０】
次に、液晶組成物Ｅ−１に、キラル剤ＩＳＯ−６０ＢＡ２を混合して、液晶組成物Ｅ−２〜Ｅ−５を得た。
【００８１】
具体的には、表２に示すように、キラル剤の濃度が２．０、３．５、５．０、７．０重量％となる液晶組成物を調製し、それぞれ液晶組成物Ｅ−２、Ｅ−３、Ｅ−４、Ｅ−５とした。そして、各液晶組成物Ｅ−１〜Ｅ−５を配向処理の施されていないＩＴＯ付ガラス２枚からなるセル（セル厚１３マイクロメートル）に狭持し、偏光顕微鏡を用いて相転移温度を測定した。
【００８２】
【表２】
0005871445.tif 000027
【００８３】
液晶組成物Ｅ−１〜Ｅ−５の相転移温度は表２に示すとおりであった。具体的には、液晶組成物Ｅ−１では、−１℃／ｍｉｎの降温過程において、ネマチック相（Ｎ）と非液晶等方相（Ｉ）とが共存する上限温度（３１．１℃）と下限温度（３０．８℃）との差（共存温度範囲）は０．３℃であった。液晶組成物Ｅ−２では、−１℃／ｍｉｎの降温過程においてキラルネマチック相（Ｎ*）と非液晶等方相（Ｉ）とが共存する上限温度（２８．３℃）と下限温度（２７．５℃）との差（共存温度範囲）が０．８℃であった。同様に、液晶組成物Ｅ−３〜Ｅ−４の共存温度範囲はそれぞれ１．２、１．３℃であった。
【００８４】
また、液晶組成物Ｅ−５では降温過程と昇温過程においてブルー相Ｉが確認され、昇温過程におけるブルー相Ｉが発現する上限温度と下限温度との差は２．０℃であった。
【００８５】
［実施例２］
下記式（ｅ−１）（ｅ−２），（ｆ）〜（ｉ）および（ｄ）で表される化合物を下記に示す重量比で混合してネマチック液晶組成物Ｂ−１を調製した。具体的には、上記式（１）で表される化合物として、透明点であるＮ−Ｉ点が２５０℃以上であるの化合物ｅ−１と化合物ｅ−２、上記式（３）で表される化合物２として、Ｋ−Ｉ点が４９．８℃で透明点（外挿値）が７．７℃である化合物ｄ、および、化合物ｆ〜化合物ｉを混合して調整した。重量比の右に示す値は、各化合物の相転移温度である。
【化４６】
0005871445.tif 000028
【００８６】
次に、液晶組成物Ｂ−１に、キラル剤ＩＳＯ−６０ＢＡ２を添加して液晶組成物Ｂ−２、Ｂ−３、Ｂ−４およびＢ−５を得た。具体的には、表３に示すように、キラル剤の濃度が２．９、５．０、８．１、１０．０重量％となる液晶組成物を調製し、それぞれ液晶組成物Ｂ−２、Ｂ−３、Ｂ−４、Ｂ−５とした。そして、各液晶組成物Ｂ−１〜Ｂ−５を配向処理の施されていないＩＴＯ付ガラス２枚からなるセル（セル厚１３マイクロメートル）に狭持し、偏光顕微鏡を用いて相転移温度を測定した。
【００８７】
【表３】
0005871445.tif 000029
【００８８】
液晶組成物Ｂ−１〜Ｂ−５の相転移温度は表３に示すとおりであった。具体的には、液晶組成物Ｂ−１では−１℃／ｍｉｎの降温過程においてネマチック相（Ｎ）と非液晶等方相（Ｉ）とが共存する上限温度（６０℃）と下限温度（５４℃）との差（共存温度範囲）が６．０℃であった。液晶組成物Ｂ−２では、−１℃／ｍｉｎの降温過程においてキラルネマチック相（Ｎ*）と非液晶等方相（Ｉ）とが共存する上限温度（５４．７℃）と下限温度（４８．６℃）との差（共存温度範囲）が６．１℃であった。
【００８９】
また、液晶組成物Ｂ−４の１℃／ｍｉｎの昇温過程において、光学的に等方性の液晶相が発現する上限温度（４１．９℃〜４４．９℃）と下限温度（３４．７℃）との差（ＢＰ温度範囲）は７．２℃〜１０．２℃であった。同様に、液晶組成物Ｂ−５のＢＰ温度範囲は１０℃であった。このように、液晶組成物Ｂ−４とＢ−５は昇温過程で、光学的に等方性の液晶相を広い温度範囲で発現した。
【００９０】
また、液晶組成物Ｂ−２の降温過程における５４．５℃、５２℃、４９℃における偏光顕微鏡像（図１）によれば、当該液晶組成物において非液晶等方相とキラルネマチック相が共存していることがわかった。
【００９１】
化合物１である化合物ｅ−１と化合物ｅ−２の等重量混合物の透明点であるＮ−Ｉ点（Ｔ1）は２７０℃以上であり、液晶組成物Ｂ−１の透明点であるＮ−Ｉ点（Ｔｘ）は５６．５℃であるから（Ｔ1−Ｔｘ）は２１３．５℃以上であった。また液晶組成物Ｂ−２の透明点であるＮ*−Ｉ点（Ｔｘ）は５１．５℃であるから、（Ｔ1−Ｔｘ）は２１８．５℃以上であった。
同様に、液晶組成物Ｂ−３〜Ｂ−５におけるＴ1−Ｔｘは以下のとおりであった。
液晶組成物Ｂ−３：  Ｔ1−Ｔｘ＝２７０℃以上−５１．０℃＝２１９．０℃以上
液晶組成物Ｂ−４：  Ｔ1−Ｔｘ＝２７０℃以上−４１．９℃＝２２８．１℃以上
液晶組成物Ｂ−５：  Ｔ1−Ｔｘ＝２７０℃以上−４０℃＝２３０℃以上
【００９２】
［比較例２］
化合物ｊ〜化合物ｌおよび化合物ｃを用いて、液晶組成物Ｃ−１を調製した。具体的な組成は以下のとおりであった。
【化４７】
0005871445.tif 000030
【００９３】
次に、液晶組成物Ｃ−１に、キラル剤ＩＳＯ−６０ＢＡ２を添加して、液晶組成物Ｃ−２〜Ｃ−５を得た。具体的には、表４に示すように、キラル剤の濃度が１．９、４．０、６．０、８．１重量％となる液晶組成物を調製し、それぞれ液晶組成物Ｃ−２、Ｃ−３、Ｃ−４、Ｃ−５とした。そして、各液晶組成物Ｃ−１〜Ｃ−５を配向処理の施されていないＩＴＯ付ガラス２枚からなるセル（セル厚１３マイクロメートル）に狭持し、偏光顕微鏡を用いて相転移温度を測定した。
【００９４】
【表４】
0005871445.tif 000031
【００９５】
液晶組成物Ｃ−１〜Ｃ−５の相転移温度は表４に示すとおりであった。具体的には、液晶組成物Ｃ−１では−１℃／ｍｉｎの降温過程において、ネマチック相（Ｎ）と非液晶等方相（Ｉ）とが共存する上限温度（６２℃）と下限温度（６１．９℃）との差（共存温度範囲）は０．１℃であった。
液晶組成物Ｃ−２では、−１℃／ｍｉｎの降温過程においてキラルネマチック相（Ｎ*）と非液晶等方相（Ｉ）とが共存する上限温度（５９．２℃）と下限温度（５８．７℃）との差（共存温度範囲）が０．５℃であった。同様に、液晶組成物Ｃ−３の共存温度範囲はそれぞれ１．２℃であった。
【００９６】
液晶組成物Ｃ−４は昇温過程で発現した光学的に等方性の液晶相が発現する上限温度（５３．０℃）と下限温度（５１．５℃）との差（ＢＰ温度範囲）は１．５℃であった。同様に液晶組成物Ｃ−５のＢＰ温度範囲は１．８℃であった。
【００９７】
［実施例３］
下記式（ｍ），（ｎ），（ｃ）および（ｄ）で表される化合物を下記に示す重量比で混合してネマチック液晶組成物Ｄ−１を調製した。具体的には、上記式（１）で表される化合物１として透明点であるＮ−Ｉ点が２３９℃であるの化合物ｍと、Ｎ−Ｉ点が２２２℃である化合物ｎ、上記式（２）で表される化合物２として透明点（Ｎ−Ｉ点）が３６．５℃の化合物ｃ、および、上記式（３）で表される化合物２としてＫ−Ｉ点が４９．８℃で透明点（外挿値）が７．７℃である化合物ｄを混合して調整した。重量比の右に示す値は、各化合物の相転移温度である。
【００９８】
【化４８】
0005871445.tif 000032
【００９９】
次に、液晶組成物Ｄ−１に、キラル剤ＩＳＯ−６０ＢＡ２を添加して液晶組成物Ｄ−２、Ｄ−３およびＤ−４を得た。
具体的には、表５に示すように、キラル剤の濃度が９．１、１４．３、２０．４重量％となる液晶組成物を調製し、それぞれ液晶組成物Ｄ−２、Ｄ−３、Ｄ−４とした。そして、各液晶組成物Ｄ−１〜Ｄ−４を配向処理の施されていないＩＴＯ付ガラス２枚からなるセル（セル厚１３マイクロメートル）に狭持し、偏光顕微鏡を用いて相転移温度を測定した。
【０１００】
【表５】
0005871445.tif 000033
【０１０１】
液晶組成物Ｄ−１〜Ｄ−４の相転移温度は表５に示すとおりであった。具体的には、液晶組成物Ｄ−１では−１℃／ｍｉｎの降温過程においてネマチック相（Ｎ）と非液晶等方相（Ｉ）とが共存する上限温度（１０７．６℃）と下限温度（９５℃）との差（共存温度範囲）が１２．６℃であった。
液晶組成物Ｄ−２では、−１℃／ｍｉｎの降温過程においてキラルネマチック相（Ｎ*）と非液晶等方相（Ｉ）とが共存する上限温度（９１．５℃）と下限温度（７２．０℃）との差（共存温度範囲）が１９．５℃であった。同様に、液晶組成物Ｄ−３の共存温度範囲は３０．８℃であった。
【０１０２】
また、液晶組成物Ｄ−４の１℃／ｍｉｎの昇温過程において、光学的に等方性の液晶相が発現する上限温度（６８℃〜７２℃）と下限温度（３７℃）との差（ＢＰＸ温度範囲）は３１℃〜３５℃であった。このように、液晶組成物Ｄ−４は昇温過程で、光学的に当方性の液晶相を広い温度範囲で発現した。
【０１０３】
液晶組成物Ｄ−４における光学的に等方性の液晶相の光学組織はブルー相Ｉ、ＩＩで確認されるプレートレット組織は観測されず、二色以上の回折光は観測されなかった。またＤ−４ではクロスニコルでの偏光顕微鏡観察において、色味もなく暗視野であった。
【０１０４】
化合物１である化合物ｍと化合物ｎの等重量混合物の透明点であるＮ−Ｉ点（Ｔ1）は２３０℃であり、液晶組成物Ｄ−１の透明点であるＮ−Ｉ点（Ｔｘ）は１０３．７℃であるから、（Ｔ1−Ｔｘ）は１２６．３℃であった。
同様に、液晶組成物Ｄ−３〜Ｄ−４におけるＴ1−Ｔｘは以下のとおりであった。
液晶組成物Ｄ−３：  Ｔ1−Ｔｘ＝２３０℃−６５．３℃＝１６４．７℃
液晶組成物Ｄ−４：  Ｔ1−Ｔｘ＝２３０℃−６８℃＝１６２℃
【０１０５】
［実施例４］
下記式（ｏ−１）、（ｏ−２）、（ｏ−３）および（ｐ）で表される化合物を下記に示す重量比で混合してネマチック液晶組成物Ｆ−１を調製した。具体的には、上記式（１）で表される化合物として、透明点であるＮ−Ｉ点が２５０℃以上であるの化合物（ｏ−１）〜（ｏ−３）、上記式（３）で表される化合物２として、Ｋ−Ｉ点が２１．４℃で透明点（外挿値）が−４１．６℃である化合物ｐを混合して調整した。重量比の右に示す値は、各化合物の相転移温度である。
【化４９】
0005871445.tif 000034
【０１０６】
次に、液晶組成物Ｆ−１に、キラル剤ＩＳＯ−６０ＢＡ２を添加して液晶組成物Ｆ−２、Ｆ−３を得た。具体的には、表に示すように、キラル剤の濃度が０．８、１０．０重量％となる液晶組成物を調製し、それぞれ液晶組成物Ｆ−２、Ｆ−３とした。そして、各液晶組成物Ｆ−２〜Ｆ−３を配向処理の施されていないＩＴＯ付ガラス２枚からなるセル（セル厚１３マイクロメートル）に狭持し、偏光顕微鏡を用いて相転移温度を測定した。ここでＦ−３の透明点は実施例４で用いたセルと同様のセルを用い、偏光顕微鏡を確認しながら、８０Ｖ交流正弦波を印加し、昇温条件下、透過率が急激に低下する温度を透明点とした。
【０１０７】
【表６】
0005871445.tif 000035
【０１０８】
液晶組成物Ｆ−１〜Ｆ−３の相転移温度は表６に示すとおりであった。具体的には、液晶組成物Ｆ−１では−１℃／ｍｉｎの降温過程においてネマチック相（Ｎ）と非液晶等方相（Ｉ）とが共存する上限温度（９８．７℃）と下限温度（８５℃）との差（共存温度範囲）が１３．７℃であった。液晶組成物Ｆ−２では、−１℃／ｍｉｎの降温過程においてキラルネマチック相（Ｎ*）と非液晶等方相（Ｉ）とが共存する上限温度（９７．２℃）と下限温度（８１℃）との差（共存温度範囲）が１６．２℃であった。
【０１０９】
また、液晶組成物Ｆ−３では、１℃／ｍｉｎの昇温過程において、光学的に等方性の液晶相が発現する上限温度（７４℃）と下限温度（５４℃）との差（ＢＰ（Ｘ）またはＢＰ温度範囲）は２０℃であった。このように、液晶組成物Ｆ−３は昇温過程で、光学的に等方性の液晶相を広い温度範囲で発現した。
【０１１０】
化合物１である化合物ｏ−１、化合物ｏ−２および化合物ｏ−３の等重量混合物の透明点であるＮ−Ｉ点（Ｔ1）は２５４℃であり、液晶組成物Ｆ−１の透明点であるＮ−Ｉ点（Ｔｘ）は８９．２℃であるから（Ｔ1−Ｔｘ）は１６４．８℃以上であった。また液晶組成物Ｆ−２の透明点Ｎ*−Ｉ点（Ｔｘ）は８４℃であるから、（Ｔ1−Ｔｘ）は１７０℃であった。
【０１１１】
［実施例５］
実施例１の液晶組成物Ａ−７を配向処理の施されていない櫛型電極基板（図２）と対向ガラス基板（非電極付与）との間（セル厚１２マイクロメートル）に狭持し、組成物を含むこれらの基板（櫛歯電極セル）を図３に示した光学系に設置し、電気光学特性を測定した。
【０１１２】
櫛歯電極セルは、レーザー光のセルへの入射角度がセル面に対して垂直となるように、かつ、櫛型電極の線方向がPolarizerとAnalyzer偏光板に対してそれぞれ４５°となるように設置した。振幅１１０Ｖの矩形波を印加することで透過率が飽和した。フォトディテクターで検出した電界無印加時の透過光強度は０．０７８、電界印加時の透過光強度は３１０であり、コントラストは３９７０と算出された。このときの応答速度は立ち上がり（透過率光強度が電界印加時の強度の１０％から９０％まで変化するのに要する時間）が１５０マイクロ秒、立ち下がり（透過率光強度が電界印加時の強度の９０％から１０％まで変化するのに要する時間）が１１０マイクロ秒であった。クロスニコルの偏光顕微鏡下で同様に電界を印加したところ残像は確認されなかった。なお、測定温度は室温の２２℃である。
【０１１３】
このように、液晶組成物Ａ−７は電界のオン／オフで明と暗の２状態を実現でき、かつ透過率が飽和するまで電界を印加しても高速応答が実現できた。
【産業上の利用可能性】
【０１１４】
本発明の活用法として、たとえば、液晶材料、および、液晶材料を用いる液晶素子が挙げられる。
【図面の簡単な説明】
【０１１５】
【図１】液晶組成物Ｂ−２の降温過程における偏光顕微鏡像を示す。
【図２】実施例５で用いた櫛型電極基板を示す。
【図３】実施例５で用いた光学系を示す。
【図１】
0005871445.tif 000056
【図２】
0005871445.tif 000057
【図３】
0005871445.tif 000058